(57)【要約】  下記式（１）、下記式（２）及び下記式（３）で表される化合物からなる群から選ばれる少なくとも１種の化合物（Ａ）と、ビニル系共重合体（Ｂ）とを含む防汚塗料組成物が提供される。［化１］2019230675.tif 000018
2019230675.tif 000002
【特許請求の範囲】
【請求項１】
下記式（１）、下記式（２）及び下記式（３）で表される化合物からなる群から選ばれる少なくとも１種の化合物（Ａ）と、ビニル系共重合体（Ｂ）とを含む防汚塗料組成物。
【化１】
2019230675.tif 000015
（式中、Ｒａ、Ｒｂ及びＲｃは炭素数１〜４０の炭化水素基を示し、Ｘは−Ｏ−、−Ｓ−又は−ＮＲ１４−を示し、Ｒ１４は水素原子又はアルキル基を示し、Ｒ１及びＲ２はそれぞれ、水素原子又は炭素数１〜１０のアルキル基を示し、Ｒ３及びＲ５はそれぞれ、炭素数１〜２０のアルキル基、シクロアルキル基又はアリール基を示し、Ｒ４及びＲ６はそれぞれ、炭素数１〜１０のアルキレン基を示す。）
【請求項２】
前記化合物（Ａ）のＲａ、Ｒｂ及びＲｃがロジンに由来する環式炭化水素残基である、請求項１に記載の防汚塗料組成物。
【請求項３】
前記ビニル系共重合体（Ｂ）が下記式（４）、下記式（５）又は下記式（６）で表される構造（Ｉ）の少なくとも１種を有する構成単位（ｕ１）、トリオルガノシリルオキシカルボニル基を有する構成単位（ｕ２）、及び下記式（７）又は下記式（８）で表される構造（ＩＩＩ）の少なくとも１種を有する構成単位（ｕ３）からなる群から選ばれる少なくとも１種の構成単位を有する（メタ）アクリル系共重合体である、請求項１又は２に記載の防汚塗料組成物。
【化２】
2019230675.tif 000016
（式中、Ｘは−Ｏ−、−Ｓ−又は−ＮＲ２１−を示し、Ｒ２１は水素原子又はアルキル基を示し、Ｒ１５及びＲ１６はそれぞれ、水素原子又は炭素数１〜１０のアルキル基を示し、Ｒ１７及びＲ１９はそれぞれ、炭素数１〜２０のアルキル基、シクロアルキル基又はアリール基を示し、Ｒ１８及びＲ２０はそれぞれ、炭素数１〜１０のアルキレン基を示す。）
−ＣＯＯ−Ｍ−ＯＣＯ  ・・・（７）
−ＣＯＯ−Ｍ−Ｒ１３  ・・・（８）
（式中、ＭはＺｎ、Ｃｕ、Ｍｇ又はＣａを示し、Ｒ１３は（メタ）アクリロイルオキシ基以外の有機酸残基を示す。）
【請求項４】
酸と反応する化合物、塩基性化合物、酸性化合物及び脱水剤からなる群から選ばれる少なくとも１種をさらに含む、請求項１〜３のいずれか一項に記載の防汚塗料組成物。
【請求項５】
酸と反応する化合物が、下記式（３１）、下記式（３２）、及び下記式（３３）で表される化合物からなる群から選ばれる少なくとも１種の化合物（Ｙ３）である、請求項４に記載の防汚塗料組成物。
【化３】
2019230675.tif 000017
（式中、Ｘは−Ｏ−、−Ｓ−又は−ＮＲ２１−を示し、Ｒ２１は水素原子又はアルキル基を示し、Ｒ７は、水素原子又は炭素数１〜９のアルキル基を示し、Ｒ８は、水素原子又は炭素数１〜１０のアルキル基を示し、Ｒ９及びＲ１１はそれぞれ、炭素数１〜２０のアルキル基、シクロアルキル基又はアリール基を示し、Ｒ１０は、単結合、又は炭素数１〜９のアルキレン基を示し、Ｒ１２は、炭素数１〜９のアルキレン基を示す。）
【請求項６】
防汚剤をさらに含む、請求項１〜５のいずれか一項に記載の防汚塗料組成物。
【請求項７】
前記防汚剤として、亜酸化銅、ピリジントリフェニルボラン、４，５−ジクロロ−２−ｎ−オクチル−４−イソチアゾリン−３−オン、４−ブロモ−２−（４−クロロフェニル）−５−（トリフルオロメチル）−１Ｈ−ピロール−３−カルボニトリル及びメデトミジンからなる群から選ばれる少なくとも１種を含む、請求項６に記載の防汚塗料組成物。 
【発明の詳細な説明】
【技術分野】
【０００１】
本発明は、防汚塗料組成物に関する。
本願は、２０１８年６月１日に、日本に出願された特願２０１８−１０５９２１号に基づき優先権を主張し、その内容をここに援用する。
【背景技術】
【０００２】
海洋構造物や船舶には、海水と接する部分の腐食や航行速度低下の原因となる海中生物の付着防止を目的として、防汚塗料を塗装することが知られている。
防汚塗料として、自己研磨型の防汚塗料が知られている。自己研磨型の防汚塗料から得られる塗膜は、塗膜表面が徐々に海水に溶解して表面更新（自己研磨）され、塗膜表面に常に防汚成分が露出することにより、長期にわたって防汚効果を発揮する。
自己研磨型の防汚塗料として、加水分解型の樹脂が使用されており、例えば、側鎖にヘミアセタールエステル基又はヘミケタールエステル基を有するビニル重合体（特許文献１）、有機シリル基を有するビニル重合体がある。また、防汚性向上や溶解性の向上等の目的でこれらの加水分解型樹脂にロジンがブレンドされることもある（特許文献２〜５）。また、近年、環境等への影響から、揮発性有機化合物（Ｖｏｌａｔｉｌｅ  Ｏｒｇａｎｉｃ  Ｃｏｍｐｏｕｎｄ；以下、「ＶＯＣ」ともいう。）の低減が重要になっており、これらの自己研磨型の防汚塗料についてもＶＯＣの低減が検討されている。
【先行技術文献】
【特許文献】
【０００３】
【特許文献１】特開平４−１０３６７１号公報
【特許文献２】特開平１０−３００７１号公報
【特許文献３】特開平１１−１１６８５８号公報
【特許文献４】特開２００１−２２６４４０号公報
【特許文献５】特開２００５−０８２７２５号公報
【発明の概要】
【発明が解決しようとする課題】
【０００４】
ＶＯＣを低減させるためには、溶剤の含有量を減らすことが必要であるが、固形分が増えることで粘度が上昇し、防汚塗料の調製や塗装が困難となる。
溶剤の含有量を減らした場合、特許文献１〜５は塗料粘度が高く塗装性が不良である。さらに、特許文献１に記載のビニル重合体を用いた防汚塗料の塗膜は、防汚性が充分ではない。また、特許文献２〜５に記載の（メタ）アクリル系共重合体を用いた防汚塗料の塗膜は、耐水性が低く経時でクラックが生じることや特許文献３では、塗料の貯蔵安定性が低い等の課題がある。【０００５】
本発明の目的は、防汚性、耐水性に優れた塗膜を形成でき、貯蔵安定性が良好でＶＯＣ含有量を少なくした際に粘度が低く、良好な塗装性を有する防汚塗料組成物を提供することにある。
【課題を解決するための手段】
【０００６】
本発明は、以下の態様を有する。
［１］  下記式（１）、下記式（２）及び下記式（３）で表される化合物からなる群から選ばれる少なくとも１種の化合物（Ａ）と、ビニル系共重合体（Ｂ）とを含む防汚塗料組成物。
【化１】
2019230675.tif 000003
（式中、Ｒａ、Ｒｂ及びＲｃは炭素数１〜４０の炭化水素基を示し、Ｘは−Ｏ−、−Ｓ−又は−ＮＲ１４−を示し、Ｒ１４は水素原子又はアルキル基を示し、Ｒ１及びＲ２はそれぞれ、水素原子又は炭素数１〜１０のアルキル基を示し、Ｒ３及びＲ５はそれぞれ、炭素数１〜２０のアルキル基、シクロアルキル基又はアリール基を示し、Ｒ４及びＲ６はそれぞれ、炭素数１〜１０のアルキレン基を示す。）
［２］  前記化合物（Ａ）のＲａ、Ｒｂ及びＲｃが、ロジンに由来する環式炭化水素残基である［１］に記載の防汚塗料組成物。
［３］  前記ビニル系共重合体（Ｂ）が、下記式（４）、下記式（５）又は下記式（６）で表される構造（Ｉ）の少なくとも１種を有する構成単位（ｕ１）、トリオルガノシリルオキシカルボニル基を有する構成単位（ｕ２）、及び下記式（７）又は下記式（８）で表される構造（ＩＩＩ）の少なくとも１種を有する構成単位（ｕ３）からなる群から選ばれ
る少なくとも１種の構成単位を有する（メタ）アクリル系共重合体である［１］または［２］に記載の防汚塗料組成物。
【化２】
2019230675.tif 000004
（式中、Ｘは−Ｏ−、−Ｓ−又は−ＮＲ２１−を示し、Ｒ２１は水素原子又はアルキル基を示し、Ｒ１５及びＲ１６はそれぞれ、水素原子又は炭素数１〜１０のアルキル基を示し、Ｒ１７及びＲ１９それぞれ、炭素数１〜２０のアルキル基、シクロアルキル基又はアリール基を示し、Ｒ１８及びＲ２０はそれぞれ、炭素数１〜１０のアルキレン基を示す。）
−ＣＯＯ−Ｍ−ＯＣＯ  ・・・（７）
−ＣＯＯ−Ｍ−Ｒ１３  ・・・（８）
（式中、ＭはＺｎ、Ｃｕ，Ｍｇ又はＣａを示し、Ｒ１３は（メタ）アクリロイルオキシ基以外の有機酸残基を示す。）
［４］  酸と反応する化合物、塩基性化合物、酸性化合物及び脱水剤からなる群から選ばれる少なくとも１種をさらに含む、［１］〜［３］のいずれか一項に記載の防汚塗料組成物。
［５］  酸と反応する化合物が、下記式（３１）、下記式（３２）、及び下記式（３３）で表される化合物からなる群から選ばれる少なくとも１種の化合物（Ｙ３）である［４］に記載の防汚塗料組成物。
【化３】
2019230675.tif 000005
（式中、Ｘは−Ｏ−、−Ｓ−又は−ＮＲ２１−を示し、Ｒ２１は水素原子又はアルキル基を示し、Ｒ７は、水素原子又は炭素数１〜９のアルキル基を示し、Ｒ８は、水素原子又は炭素数１〜１０のアルキル基を示し、Ｒ９及びＲ１１はそれぞれ、炭素数１〜２０のアルキル基、シクロアルキル基又はアリール基を示し、Ｒ１０は、単結合、又は炭素数１〜９のアルキレン基を示し、Ｒ１２は、炭素数１〜９のアルキレン基を示す。）
［６］  防汚剤をさらに含む、［１］〜［５］のいずれかに記載の防汚塗料組成物。
［７］  前記防汚剤として、亜酸化銅、ピリジントリフェニルボラン、４，５−ジクロロ−２−ｎ−オクチル−４−イソチアゾリン−３−オン、４−ブロモ−２−（４−クロロフェニル）−５−（トリフルオロメチル）−１Ｈ−ピロール−３−カルボニトリル及びメデトミジンからなる群から選ばれる少なくとも１種を含む、［６］の防汚塗料組成物。
【発明の効果】
【０００７】
本発明によれば、防汚性、耐水性に優れた塗膜を形成でき、貯蔵安定性が良好でＶＯＣ含有量を少なくした際に良好な塗装性を有する防汚塗料組成物を提供できる。
【発明を実施するための形態】
【０００８】
以下の用語の定義は、本明細書及び特許請求の範囲にわたって適用される。
「ロジンに由来する環式炭化水素残基」とは、原料として用いるロジンに含まれる各種樹脂酸が有する環式炭化水素骨格において、当該骨格上に存在するカルボキシル基の一つ以上を除いた残りの環式炭化水素基をいう。
「揮発性有機化合物（ＶＯＣ）」とは、常温常圧で容易に揮発する有機化合物を意味する。なお、常温常圧とは、１０℃〜３０℃、１０００Ｐａ〜１０５０Ｐａをいう。
【０００９】
〔化合物（Ａ）〕
本発明の防汚塗料組成物は、下記式（１）、下記式（２）及び下記式（３）で表される化合物からなる群から選ばれる少なくとも１種の化合物（Ａ）と、ビニル系共重合体（Ｂ）とを含む。
【００１０】
【化４】
2019230675.tif 000006
【００１１】
上記式中、Ｒａ、Ｒｂ及びＲｃは炭素数１〜４０の炭化水素基を示し、Ｘは−Ｏ−、−Ｓ−又は−ＮＲ１４−を示し、Ｒ１４は水素原子又はアルキル基を示し、Ｒ１及びＲ２はそれぞれ、水素原子又は炭素数１〜１０のアルキル基を示し、Ｒ３及びＲ５はそれぞれ、炭素数１〜２０のアルキル基、シクロアルキル基又はアリール基を示し、Ｒ４及びＲ６はそれぞれ、炭素数１〜１０のアルキレン基を示す。
【００１２】
式（１）〜（３）中、Ｒａ、Ｒｂ及びＲｃの炭化水素基としては、直鎖状の炭化水素基、分岐を含む炭化水素基、環式炭化水素基等が挙げられる。直鎖及び分岐を含む炭化水素基としては、メチル基、エチル基、プロピル基、イソプロピル基、ブチル基、イソブチル基、ペンチル基、ヘキシル基、２−エチルヘキシル基、ラウリル基、ステアリル基等のアルキル基が挙げられる。また、リノール酸、バーサチック酸等の脂肪酸由来の炭化水素残基でもよく、バーサチック酸由来の炭化水素残基が好ましい。炭素数は、１〜４０であり、１〜２０が好ましく、３〜１８がより好ましく、５〜１５がさらに好ましい。
環式炭化水素基としては、シクロヘキシル基、シクロペンチル基、フェニル基、ナフチル基及び、トリメチルイソブテニルシクロヘキセンカルボン酸、サリチル酸等のカルボン酸由来の炭化水素残基、ロジンに由来する環式炭化水素残基等が挙げられる。
前記Ｒａ、Ｒｂ及びＲｃの炭化水素基としては、防汚性、耐水性、塗膜物性の観点で環式炭化水素基がより好ましく。ロジンに由来する環式炭化水素残基が最も好ましい。ロジンとしては後述のロジンが挙げられる。
【００１３】
式（１）〜（３）中、Ｘは、−Ｏ−（エーテル性酸素原子）、−Ｓ−（スルフィド系硫黄原子）、−ＮＲ１４−のいずれであってもよく、−Ｏ−が好ましい。
【００１４】
式（１）中、Ｒ１及びＲ２における炭素数１〜１０のアルキル基としては、例えばメチル基、エチル基、プロピル基、イソプロピル基、ブチル基、イソブチル基、ペンチル基、ヘキシル基、２−エチルヘキシル基等が挙げられる。
Ｒ１及びＲ２におけるアルキル基の炭素数は、１〜４が好ましく、１〜３がより好ましく、１又は２がさらに好ましい。
【００１５】
Ｒ１及びＲ２の好ましい組み合わせとして、水素原子とメチル基との組み合わせ、メチル基とメチル基との組み合わせ、水素原子と炭素数２〜１０のアルキル基（以下、「長鎖アルキル基」ともいう。）との組み合わせ、メチル基と長鎖アルキル基との組み合わせ、水素原子と水素原子との組み合わせ、長鎖アルキル基と長鎖アルキル基との組み合わせ等が挙げられる。これらの中でも、加水分解性の点で、水素原子とメチル基との組み合わせが好ましい。
【００１６】
Ｒ３における炭素数１〜２０のアルキル基としては、例えば前述の炭素数１〜１０のアルキル基として挙げたアルキル基、デシル基、ドデシル基、テトラデシル基等が挙げられる。Ｒ３におけるアルキル基の炭素数は、１〜１０が好ましい。
シクロアルキル基としては、炭素数４〜８のシクロアルキル基が好ましく、例えばシクロヘキシル基、シクロペンチル基等が挙げられる。
アリール基としては、炭素数６〜２０のアリール基が好ましく、例えばフェニル基、ナフチル基等が挙げられる。
Ｒ３としては、炭素数１〜１０のアルキル基、シクロアルキル基が好ましい。
【００１７】
前記アルキル基、シクロアルキル基又はアリール基は、シクロアルキル基、アリール基、アルコキシ基、アルカノイルオキシ基、アラルキル基及びアセトキシ基からなる群から選ばれる置換基により置換されていてもよい。置換基により置換されている場合、置換基の数は１つでもよく２つ以上でもよい。
置換基としてのシクロアルキル基、アリール基はそれぞれ、前記と同様のものが挙げられる。アルコキシ基としては、メトキシ基、エトキシ基、プロポキシ基、ブトキシ基等が挙げられる。アルカノイルオキシ基としては、エタノイルオキシ基等が挙げられる。アラルキル基としては、ベンジル基等が挙げられる。
【００１８】
式（２）中、Ｒ４における炭素数１〜１０のアルキレン基としては、例えばメチレン基、エチレン基、プロピレン基、ブチレン基、ヘキシレン基等が挙げられる。
Ｒ４におけるアルキレン基の炭素数は、２〜７が好ましく、３〜４がより好ましい。
前記アルキレン基は、シクロアルキル基、アリール基、アルコキシル基、アルカノイルオキシ基、アラルキル基及びアセトキシ基からなる群から選ばれる置換基により置換されていてもよい。置換基により置換されている場合、置換基の数は１つでもよく２つ以上でもよい。アルキレン基に置換してもよい置換基の具体例としては、Ｒ３で挙げた置換基と同様のものが挙げられる。
【００１９】
式（３）中、Ｒ５は、式（１）中のＲ３と同様であり、好ましい態様も同様である。
Ｒ６は、式（２）中のＲ４と同様であり、好ましい態様も同様である。
【００２０】
化合物（Ａ）は、加水分解性を持ったカルボキシ基を保護した化合物であり、保護しない化合物に比べ、塗料中での銅や亜鉛由来の金属元素との架橋を抑え、塗料粘度を抑えることができ、塗装性に優れる。また、カルボキシ基を保護しないロジン類やモノカルボン酸化合物を大量に配合すると防汚性は向上する傾向にあるが、塗膜内部へ水が入りこむため、耐水性が低下し、クラック等が発生する。カルボキシ基で保護された化合物（Ａ）では、塗膜への水の浸透を適度に抑えることができるため耐水性、長期での防汚性に優れる。
【００２１】
化合物（Ａ）は、カルボキシ基を有する化合物（Ａ０）のカルボキシ基を化合物（Ｙ１）と反応させることにより合成できる。
化合物（Ａ０）としては、例えば、ナフテン酸、トリメチルイソブテニルシクロヘキセンカルボン酸、ステアリン酸、サリチル酸、リノール酸、バーサチック酸等やガムロジン、ウッドロジン、トール油ロジン、水添ロジン、不均化ロジン等のロジン類が挙げられる。
【００２２】
前記ロジンとしては、公知のものを用いることができる。例えば、天然ロジン（ガムロジン、トール油ロジン、ウッドロジン等）；前記天然ロジンを公知の方法で安定化処理したロジン（水添ロジン、不均化ロジン等）；前記天然ロジンを用いた各種変性ロジン（アクリル酸、メタクリル酸、イタコン酸、（無水）マレイン酸、フマル酸等のα，β不飽和カルボン酸をディールス・アルダー反応させてなるロジン（α，β不飽和カルボン酸変性ロジンという）、重合ロジン等）等を挙げることができる。なお、前記ロジンとしては、天然ロジン、水添ロジンまたは不均化ロジンが好ましい。
【００２３】
なお、前記ロジンには、後述の樹脂酸類が含まれていてもよく、また不純物や夾雑物等が含まれていてもよい。なお、本発明において、公知の方法（例えば再結晶法）で精製したものを用いることもできる。
【００２４】
前記ロジンに含まれる樹脂酸としては、例えば、一塩基樹脂酸（アビエチン酸、ネオアビエチン酸、パラストリン酸、レボピマール酸、デヒドロアビエチン酸、ジヒドロアビエチン酸、テトラヒドロアビエチン、ピマル酸、イソピマル酸、サンダラコピマル酸等）；二塩基樹脂酸（前記一塩基樹脂酸の二量体、アクリロピマール酸等）；三塩基樹脂酸（フマロピマール酸等）；無水環を有する一塩基樹脂酸（マレオピマール酸等）、その他の多塩基樹脂酸（アクリロピマール酸、マレオピマール酸、フマロピマール酸の各２量体等）、これらを水素化処理してなる樹脂酸等が挙げられる。
【００２５】
前記化合物（Ｙ１）としては、下記式（３１）、下記式（３２）、及び下記式（３３）で表される化合物が挙げられる。
【００２６】
【化５】
2019230675.tif 000007
【００２７】
上記式中、Ｘは−Ｏ−、−Ｓ−又は−ＮＲ１４−を示し、Ｒ１４は水素原子又はアルキル基を示し、Ｒ７は、水素原子又は炭素数１〜９のアルキル基を示し、Ｒ８は、水素原子又は炭素数１〜１０のアルキル基を示し、Ｒ９及びＲ１１はそれぞれ、炭素数１〜２０のアルキル基、シクロアルキル基又はアリール基を示し、Ｒ１０は、単結合、又は炭素数１〜９のアルキレン基を示し、Ｒ１２は、炭素数１〜９のアルキレン基を示す。
【００２８】
化合物（Ｙ１）として式（３１）で表される化合物を用いると、化合物（Ａ）として、前記式（１）中のＲ１がＣＨ２Ｒ７、Ｒ２がＲ８、Ｒ３がＲ９である化合物が得られる。
式（３１）中、Ｒ７における炭素数１〜９のアルキル基は、炭素数が９以下である以外は、Ｒ１における炭素数１〜１０のアルキル基と同様である。
Ｒ８、Ｒ９はそれぞれ、前記式（１）におけるＲ２、Ｒ３と同様である。
【００２９】
式（３１）で表される化合物としては、例えば、式（３１）中のＸが−Ｏ−である１−アルケニルアルキルエーテル、式（３１）中のＸが−Ｓ−である１−アルケニルアルキルスルフィド、式（３１）中のＸが−ＮＲ１４−である１−アルケニルジアルキルアミン等が挙げられる。１−アルケニルアルキルエーテルとしては、例えば、アルキルビニルエーテル（例えば、エチルビニルエーテル、ブチルビニルエーテル、イソブチルビニルエーテル、ｔ−ブチルビニルエーテル、２−エチルヘキシルビニルエーテル）、シクロアルキルビニルエーテル（例えば、シクロへキシルビニルエーテル）等のビニルエーテル類；エチル−１−プロペニルエーテル等の１−プロペニルエーテル類；エチル−１−ブテニルエーテル等の１−ブテニルエーテル類；等が挙げられる。１−アルケニルアルキルスルフィドとしては、例えば、１−（エテニルチオ）エタン、１−（エテニルチオ）プロパン、１−（エテニルチオ）ブタン、２−（エテニルチオ）ブタン、１−（エテニルチオ）−２−メチルプロパン、１−（プロピルチオ）−１−プロペン、２−（プロピルチオ）−１−プロペン等の１−アルケニルアルキルスルフィド類；等が挙げられる。１−アルケニルジアルキルアミンとしては、例えば、Ｎ，Ｎ−ジメチルエテナミン、Ｎ−メチル−Ｎ−エチルエテナミン、Ｎ，Ｎ−ジエチルエテナミン、Ｎ−ビニルピロリジン等の１−アルケニルジアルキルアミン類等が挙げられる。
これらのなかでは、１−アルケニルアルキルエーテルが好ましく、ビニルエーテル類、１−プロペニルエーテル類がより好ましい。
【００３０】
化合物（Ｙ１）として式（３２）で表される化合物を用いると、化合物（Ａ）として、前記式（１）中のＲ４がＣＨ２−Ｒ１０である化合物が得られる。
式（３２）中、Ｒ１０における炭素数１〜９のアルキレン基は、炭素数が９以下である以外は、Ｒ４と同様である。
【００３１】
式（３２）で表される化合物としては、例えば、２，３−ジヒドロフラン、５−メチル−２，３−ジヒドロフラン等のジヒドロフラン類；３，４−ジヒドロ−２Ｈ−ピラン、５，６−ジヒドロ−４−メトキシ−２Ｈ−ピラン等のジヒドロピラン類；２，３−ジヒドロチオフェン等のジヒドロチオフェン類；３，４−ジヒドロ−２Ｈ−チオピラン等のジヒドロチオピラン類；２，３−ジヒドロ−１−メチルピロール等のジヒドロピロール類；１，２，３，４−テトラヒドロ−１−メチルピリジン等のテトラヒドロピリジン類；等が挙げられる。
これらのなかでは、ジヒドロフラン類、ジヒドロピラン類が好ましく、ジヒドロピラン類がより好ましい。
【００３２】
化合物（Ｙ１）として式（３３）で表される化合物を用いると、前記式（１）中のＲ５がＲ１１、Ｒ６がＣＨ２−Ｒ１２である化合物が得られる。
式（３３）中、Ｒ１１は、Ｒ５と同様である。Ｒ１２は、炭素数が９以下である以外は、Ｒ６と同様である。
【００３３】
式（３３）で表される化合物としては、例えば、１−メトキシ−１−シクロペンテン、１−メトキシ−１−シクロヘキセン、１−メトキシ−１−シクロヘプテン、１−エトキシ−１−シクロペンテン、１−エトキシ−１−シクロヘキセン、１−ブトキシ−１−シクロペンテン、１−ブトキシ−１−シクロヘキセン等の１−アルコキシ−１−シクロアルキレン類；１−エトキシ−３−メチル−１−シクロヘキセン等の置換基含有１−アルコキシ−１−シクロアルキレン類；１−（メチルチオ）−１−シクロペンテン、１−（メチルチオ）−１−シクロヘキセン等の１−（アルキルチオ）−１−シクロアルキレン類；１−（１−ピロリジニル）−１−シクロペンテン、１−（１−ピロリジニル）−１−シクロヘキセン等の１−（１−ピロリジニル）−１−シクロアルキレン類；等が挙げられる。
【００３４】
化合物（Ａ）は、化合物（Ａ０）と化合物（Ｙ１）とを、例えば、塩酸、硫酸、燐酸などの酸性触媒の存在下又は非存在下に、４０〜１５０℃の反応温度に保って５〜３０時間反応させることにより得ることができる。
【００３５】
〔ビニル系共重合体（Ｂ）〕
ビニル系共重合体（Ｂ）は、ビニル基を有する単量体から重合される共重合体であり、アクリル共重合体、塩化ビニル共重合体、スチレン共重合体、酢酸ビニル共重合体、ビニルエーテル共重合体等が挙げられる。例えば、塩素化ポリエチレン、塩素化ポリプロピレン等の塩素化ポリオレフィン；ポリビニルエーテル；ポリ酢酸ビニル、塩化ビニル−酢酸ビニル共重合体、塩化ビニル−プロピオン酸ビニル共重合体、塩化ビニル−イソブチルビニルエーテル共重合体、塩化ビニル−イソプロピルビニルエーテル共重合体、塩化ビニル−エチルビニルエーテル共重合体等の塩化ビニル共重合体；塩素化パラフィン；塩化ゴム、；ポリエーテルポリオール、（メタ）アクリル酸エステル共重合体等が挙げられる。
【００３６】
ビニル系共重合体（Ｂ）は、下記式（４）、下記式（５）又は下記式（６）で表される構造（Ｉ）の少なくとも１種を有する構成単位（以下、「構成単位（ｕ１）」ともいう。）、トリオルガノシリルオキシカルボニル基を有する構成単位（以下、「構成単位（ｕ２）」ともいう）、及び下記式（７）又は下記式（８）で表される構造（ＩＩＩ）の少なくと
も１種を有する構成単位（以下、「構成単位（ｕ３）」ともいう）からなる群から選ばれる少なくとも１種の構成単位を有する（メタ）アクリル系共重合体が好ましい。
【００３７】
【化６】
2019230675.tif 000008
【００３８】
各式中、カルボニル基の炭素原子から伸びる一重線のうち、酸素原子に結合していない線は、結合手を示す。
式（４）中、Ｒ１５、Ｒ１６、Ｒ１７はそれぞれ、前記式（１）におけるＲ１、Ｒ２、Ｒ３と同様であり、好ましい態様も同様である。式（５）中、Ｒ１８は前記式（２）におけるＲ４と同様であり、好ましい態様も同様である。式（６）中、Ｒ１９、Ｒ２０はそれぞれ、前記式（３）におけるＲ５、Ｒ６と同様である。式（４）〜（６）中、Ｘ及び−ＮＲ２１−は、式（１）〜（３）及び−ＮＲ１４−と同様であり、好ましい態様も同様である。
【００３９】
−ＣＯＯ−Ｍ−ＯＣＯ  ・・・（７）
−ＣＯＯ−Ｍ−Ｒ１３  ・・・（８）
式中、ＭはＺｎ、Ｃｕ，Ｍｇ又はＣａを示し、Ｒ１３は（メタ）アクリロイルオキシ基以外の有機酸残基を示す。
ビニル系共重合体（Ｂ）は、前記構成単位（ｕ１）、構成単位（ｕ２）及び構成単位（ｕ３）以外の他の構成単位（以下、「構成単位（ｕ４）」ともいう。）をさらに有するものであってもよい。
【００４０】
（構成単位（ｕ１））
構成単位（ｕ１）は、単量体（ｍ１）のエチレン性不飽和結合が開裂して単結合となった構造を有する。
単量体（ｍ１）は、ビニル系共重合体（Ｂ）を溶剤に溶解したときの粘度が低くなる点から、エチレン性不飽和結合を１つ有する単官能単量体であることが好ましい。
単量体（ｍ１）としては、例えば、下記式（１１）で表される化合物、下記式（１２）で表される化合物、下記式（１３）で表される化合物等が挙げられる。
【００４１】
【化７】
2019230675.tif 000009
【００４２】
上記式中、Ｚは、ＣＨ２＝ＣＨ−ＣＯＯ−、ＣＨ２＝Ｃ（ＣＨ３）−ＣＯＯ−、ＣＨＲＸ＝ＣＨ−ＣＯＯ−、ＣＨ２＝Ｃ（ＣＨ２ＲＸ）−ＣＯＯ−又はＣＨ２＝ＣＲＸ−ＣＨ２ＣＯＯ−を示し、ＲＸは、前記構造（Ｉ）又はアルキルエステル基を示し、Ｘは−Ｏ−、−Ｓ−又は−ＮＲ２１−を示し、Ｒ２１は水素原子又はアルキル基を示し、Ｒ１〜Ｒ６は前記と同義である。
【００４３】
Ｚにおいて、ＣＨ２＝ＣＨ−ＣＯＯ−はアクリロイルオキシ基、ＣＨ２＝Ｃ（ＣＨ３）−ＣＯＯ−はメタクリロイルオキシ基である。
ＣＨ（ＣＨ３）＝ＣＨ−ＣＯＯ−は、クロトノイルオキシ基（エチレン性不飽和結合がトランス型）又はイソクロトノイルオキシ基（エチレン性不飽和結合がシス型）である。
ＣＨＲＸ＝ＣＨ−ＣＯＯ−は、カルボキシ基が構造（Ｉ）又はアルキルエステル基に置換された、マレイノイルオキシ基（エチレン性不飽和結合がシス型）又はフマロイルオキシ基（エチレン性不飽和結合がトランス型）である。
ＲＸにおける構造（Ｉ）は前記と同様である。ＲＸは、Ｚが結合した基と同じ構造を有することが好ましい。例えば式（１１）で表される化合物の場合、ＲＸは、−ＣＲ１Ｒ２−ＯＲ３で表される基であることが好ましい。
ＲＸにおけるアルキルエステル基は、−ＣＯＯＲＸ１で表される。ＲＸ１はアルキル基を示す。ＲＸ１のアルキル基としては、炭素数１〜６のアルキル基が好ましく、メチル基が特に好ましい。
ＣＨ２＝Ｃ（ＣＨ２ＲＸ）−ＣＯＯ−又はＣＨ２＝ＣＲＸ−ＣＨ２ＣＯＯ−は、カルボキシ基が構造（Ｉ）又はアルキルエステル基に置換されたイタコノイルオキシ基である。ＲＸは前記と同様である。
Ｚとしては、ＣＨ２＝ＣＨ−ＣＯＯ−又はＣＨ（ＣＨ３）＝ＣＨ−ＣＯＯ−が好ましい。
【００４４】
単量体（ｍ１）としては、例えば以下に示すものが挙げられる。
【００４５】
【化８】
2019230675.tif 000010
【００４６】
（構成単位（ｕ２））
構成単位（ｕ２）は、トリオルガノシリルオキシカルボニル基を有する。トリオルガノシリルオキシカルボニル基としては、例えば、下記式（ＩＩ）で表される基が挙げられる。
−ＣＯＯ−ＳｉＲ４１Ｒ４２Ｒ４３  ・・・（ＩＩ）
式（ＩＩ）中、Ｒ４１〜Ｒ４３はそれぞれ、炭素数１〜２０の炭化水素基を示す。
Ｒ４１〜Ｒ４３における炭化水素基としては、例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、トリデシル基、テトラデシル基等の炭素数１〜２０のアルキル基；シクロヘキシル基等のシクロアルキル基；フェニル基、ナフチル基等のアリール基等が挙げられる。
シクロアルキル基、アリール基はそれぞれ、置換基を有していてもよい。置換基としては、例えばハロゲン原子、アルキル基、アシル基、ニトロ基、アミノ基等が挙げられる。置換基としてのアルキル基の炭素数は、１〜１８程度が好ましい。
Ｒ４１〜Ｒ４３はそれぞれ同一でもよく異なってもよい。
安定したポリッシングレート（研磨速度）を示す塗膜が得られ、防汚性能を長期間安定して維持できる点で、Ｒ４１〜Ｒ４３のうち少なくとも１つがイソプロピル基であることが好ましく、全てがイソプロピル基であることが特に好ましい。
構成単位（ｕ２）は、典型的には、トリオルガノシリルオキシカルボニル基を有する単量体（ｍ２）である。
構成単位（ｕ２）は、単量体（ｍ２）のエチレン性不飽和結合が開裂して単結合となった構造を有する。
単量体（ｍ２）は、ビニル系共重合体（Ｂ）を溶剤に溶解したときの粘度が低くなる点から、エチレン性不飽和結合を１つ有する単官能単量体であることが好ましい。
単量体（ｍ２）としては、例えば、下記式（ｍ２−１）で表される単量体、下記式（ｍ２−２）で表される単量体等が挙げられる。これらの中でも前記式（ｍ２−１）で表される単量体が好ましい。
ＣＨ２＝Ｃ（Ｒ４４）−ＣＯＯ−ＳｉＲ４１Ｒ４２Ｒ４３  ・・・（ｍ２−１）
ＣＨ（ＣＯＯＲ４５）＝Ｃ（Ｒ４４）−ＣＯＯ−ＳｉＲ４１Ｒ４２Ｒ４３  ・・・（ｍ
２−２）
（式中、Ｒ４１〜Ｒ４３は前記と同義であり、Ｒ４４は水素原子またはメチル基を示し、Ｒ４５はアルキル基を示す。）
前記式（ｍ２−１）で表される単量体の具体例として、以下に示すものが挙げられる。トリメチルシリル（メタ）アクリレート、トリエチルシリル（メタ）アクリレート、トリ−ｎ−プロピルシリル（メタ）アクリレート、トリ−ｎ−ブチルシリル（メタ）アクリレート、トリ−ｎ−アミルシリル（メタ）アクリレート、トリ−ｎ−ヘキシルシリル（メタ）アクリレート、トリ−ｎ−オクチルシリル（メタ）アクリレート、トリ−ｎ−ドデシルシリル（メタ）アクリレート、トリフェニルシリル（メタ）アクリレート、トリ−ｐ−メチルフェニルシリル（メタ）アクリレート、トリベンジルシリル（メタ）アクリレート、トリイソプロピルシリル（メタ）アクリレート、トリイソブチルシリル（メタ）アクリレート、トリ−ｓ−ブチルシリル（メタ）アクリレート、トリ−２−メチルイソプロピルシリル（メタ）アクリレート、トリ−ｔ−ブチルシリル（メタ）アクリレート、エチルジメチルシリル（メタ）アクリレート、ｎ−ブチルジメチルシリル（メタ）アクリレート、ジイソプロピル−ｎ−ブチルシリル（メタ）アクリレート、ｎ−オクチルジ−ｎ−ブチルシリル（メタ）アクリレート、ジイソプロピルステアリルシリル（メタ）アクリレート、ジシクロヘキシルフェニルシリル（メタ）アクリレート、ｔ−ブチルジフェニルシリル（メタ）アクリレート、ラウリルジフェニルシリル（メタ）アクリレート等。
前記式（ｍ２−２）中、Ｒ４５におけるアルキル基としては、例えば炭素数１〜５のアルキル基が挙げられる。
前記式（ｍ２−２）で表される化合物の具体例として、以下に示すものが挙げられる。トリイソプロピルシリルメチルマレート、トリイソプロピルシリルアミルマレート、トリ−ｎ−ブチルシリル−ｎ−ブチルマレート、ｔ−ブチルジフェニルシリルメチルマレート、ｔ−ブチルジフェニルシリル−ｎ−ブチルマレート、トリイソプロピルシリルメチルフマレート、トリイソプロピルシリルアミルフマレート、トリ−ｎ−ブチルシリル−ｎ−ブチルフマレート、ｔ−ブチルジフェニルシリルメチルフマレート、ｔ−ブチルジフェニルシリル−ｎ−ブチルフマレート等。
【００４７】
（構成単位（ｕ３））
構成単位（ｕ３）は、単量体（ｍ３）のエチレン性不飽和結合が開裂して単結合となった構造を有する。
構成単位（ｕ３）は、下記式（７）又は（８）で表される構造からなる群から選ばれる少なくとも１種の構造（ＩＩＩ）を有する。
−ＣＯＯ−Ｍ−ＯＣＯ  ・・・（７）
−ＣＯＯ−Ｍ−Ｒ１３  ・・・（８）
（式中、ＭはＺｎ、Ｃｕ、Ｍｇ又はＣａを示し、Ｒ１３は（メタ）アクリロイルオキシ基以外の有機酸残基を示す。）
Ｍとしては、ＺｎまたはＣｕが好ましい。
Ｒ１３の有機酸残基は、有機酸からプロトン１つを除いた残りの部分（例えばカルボン酸のカルボキシ基からプロトンを除いた残りの部分）をいい、このプロトンの代わりにＭとイオン結合している。
有機酸としては、カルボン酸が好ましく、例えばモノクロル酢酸、モノフルオロ酢酸、酢酸、プロピオン酸、オクチル酸、バーサチック酸、イソステアリン酸、パルミチン酸、クレソチン酸、α−ナフトエ酸、β−ナフトエ酸、安息香酸、２，４，５−トリクロロフェノキシ酢酸、２，４−ジクロロフェノキシ酢酸、キノリンカルボン酸、ニトロ安息香酸、ニトロナフタレンカルボン酸、ピルビン酸、ナフテン酸、アビエチン酸、水添アビエチン酸等のモノカルボン酸等が挙げられる。
Ｒ１３としては、長期にわたりクラックや剥離を防止できる耐久性の高い塗膜が得られる点で、炭素数１〜２０の脂肪酸残基（脂肪族モノカルボン酸残基）が好ましい。
【００４８】
構成単位（ｕ３）は、前記構造（ＩＩＩ）を有する単量体（ｍ３）である。
構造（ＩＩＩ）を有する単量体（ｍ３）としては、例えば、式（７）で表される基の両末端に、非置換又は置換基を有するビニル基が結合した単量体、式（８）で表される基の片末端（Ｒ１３側とは反対側）に、非置換又は置換基を有するビニル基が結合した単量体等が挙げられる。
式（７）で表される基の両末端に前記ビニル基が結合した単量体として、例えば下記式（ｍ３−１）で表される単量体（以下、「単量体（ｍ３−１）」ともいう。）が挙げられる。
式（８）で表される基の片末端に前記ビニル基が結合した単量体として、例えば下記式（ｍ３−２）で表される単量体（以下、「単量体（ｍ３−２）」ともいう。）が挙げられる。
（ＣＨ２＝Ｃ（Ｒ３１）−ＣＯＯ）２Ｍ  ・・・（ｍ３−１）
ＣＨ２＝Ｃ（Ｒ３１）−ＣＯＯ−Ｍ−Ｒ３２  ・・・（ｍ３−２）
式中、ＭはＺｎ、Ｃｕ、Ｍｇ又はＣａを示し、Ｒ３１は水素原子又はメチル基を示し、Ｒ３２は（メタ）アクリロイルオキシ基以外の有機酸残基を示す。
Ｍ及びＲ３２はそれぞれ前記と同様であり、好ましい態様も同様である。
単量体（ｍ３−１）としては、例えばアクリル酸亜鉛［（ＣＨ２＝ＣＨＣＯＯ）２Ｚｎ］、メタクリル酸亜鉛［（ＣＨ２＝Ｃ（ＣＨ３）ＣＯＯ）２Ｚｎ］、アクリル酸銅［（ＣＨ２＝ＣＨＣＯＯ）２Ｃｕ］、メタクリル酸銅［（ＣＨ２＝Ｃ（ＣＨ３）ＣＯＯ）２Ｃｕ］、アクリル酸マグネシウム［（ＣＨ２＝ＣＨＣＯＯ）２Ｍｇ］、メタクリル酸マグネシウム［（ＣＨ２＝Ｃ（ＣＨ３）ＣＯＯ）２Ｍｇ］、アクリル酸カルシウム［（ＣＨ２＝ＣＨＣＯＯ）２Ｃａ］、メタクリル酸カルシウム［（ＣＨ２＝Ｃ（ＣＨ３）ＣＯＯ）２Ｃａ］等が挙られる。これらはいずれか１種を単独で用いてもよく２種以上を組み合わせて用いてもよい。
中でも、ビニル系共重合体（Ｂ）の透明性が高くなり、これを含む塗膜の色調が美しくなる傾向にある点から、（メタ）アクリル酸亜鉛、（メタ）アクリル酸銅が好ましい。
【００４９】
単量体（ｍ３−２）としては、例えばモノクロル酢酸マグネシウム（メタ）アクリレート、モノクロル酢酸カルシウム（メタ）アクリレート、モノクロル酢酸亜鉛（メタ）アクリレート、モノクロル酢酸銅（メタ）アクリレート；モノフルオロ酢酸マグネシウム（メタ）アクリレート、モノフルオロ酢酸カルシウム（メタ）アクリレート、モノフルオロ酢酸亜鉛（メタ）アクリレート、モノフルオロ酢酸銅（メタ）アクリレート；酢酸マグネシウム（メタ）アクリレート、酢酸カルシウム（メタ）アクリレート、酢酸亜鉛（メタ）アクリレート、酢酸銅（メタ）アクリレート；プロピオン酸マグネシウム（メタ）アクリレート、プロピオン酸カルシウム（メタ）アクリレート、プロピオン酸亜鉛（メタ）アクリレート、プロピオン酸銅（メタ）アクリレート；オクチル酸マグネシウム（メタ）アクリレート、オクチル酸カルシウム（メタ）アクリレート、オクチル酸亜鉛（メタ）アクリレート、オクチル酸銅（メタ）アクリレート；バーサチック酸マグネシウム（メタ）アクリレート、バーサチック酸カルシウム（メタ）アクリレート、バーサチック酸亜鉛（メタ）アクリレート、バーサチック酸銅（メタ）アクリレート；イソステアリン酸マグネシウム（メタ）アクリレート、イソステアリン酸カルシウム（メタ）アクリレート、イソステアリン酸亜鉛（メタ）アクリレート、イソステアリン酸銅（メタ）アクリレート；パルミチン酸マグネシウム（メタ）アクリレート、パルミチン酸カルシウム（メタ）アクリレート、パルミチン酸亜鉛（メタ）アクリレート、パルミチン酸銅（メタ）アクリレート；クレソチン酸マグネシウム（メタ）アクリレート、クレソチン酸カルシウム（メタ）アクリレート、クレソチン酸亜鉛（メタ）アクリレート、クレソチン酸銅（メタ）アクリレート；α−ナフトエ酸マグネシウム（メタ）アクリレート、α−ナフトエ酸カルシウム（メタ）アクリレート、α−ナフトエ酸亜鉛（メタ）アクリレート、α−ナフトエ酸銅（メタ）アクリレート；β−ナフトエ酸マグネシウム（メタ）アクリレート、β−ナフトエ酸カルシウム（メタ）アクリレート、β−ナフトエ酸亜鉛（メタ）アクリレート、β−ナフトエ酸銅（メタ）アクリレート；安息香酸マグネシウム（メタ）アクリレート、安息香酸カルシウム（メタ）アクリレート、安息香酸亜鉛（メタ）アクリレート、安息香酸銅（メタ）アクリレート；２，４，５−トリクロロフェノキシ酢酸マグネシウム（メタ）アクリレート、２，４，５−トリクロロフェノキシ酢酸カルシウム（メタ）アクリレート、２，４，５−トリクロロフェノキシ酢酸亜鉛（メタ）アクリレート、２，４，５−トリクロロフェノキシ酢酸銅（メタ）アクリレート；２，４−ジクロロフェノキシ酢酸マグネシウム（メタ）アクリレート、２，４−ジクロロフェノキシ酢酸カルシウム（メタ）アクリレート、２，４−ジクロロフェノキシ酢酸亜鉛（メタ）アクリレート、２，４−ジクロロフェノキシ酢酸銅（メタ）アクリレート；キノリンカルボン酸マグネシウム（メタ）アクリレート、キノリンカルボン酸カルシウム（メタ）アクリレート、キノリンカルボン酸亜鉛（メタ）アクリレート、キノリンカルボン酸銅（メタ）アクリレート；ニトロ安息香酸マグネシウム（メタ）アクリ��ート、ニトロ安息香酸カルシウム（メタ）アクリレート、ニトロ安息香酸亜鉛（メタ）アクリレート、ニトロ安息香酸銅（メタ）アクリレート；ニトロナフタレンカルボン酸マグネシウム（メタ）アクリレート、ニトロナフタレンカルボン酸カルシウム（メタ）アクリレート、ニトロナフタレンカルボン酸亜鉛（メタ）アクリレート、ニトロナフタレンカルボン酸銅（メタ）アクリレート；ピルビン酸マグネシウム（メタ）アクリレート、ピルビン酸カルシウム（メタ）アクリレート、ピルビン酸亜鉛（メタ）アクリレート、ピルビン酸銅（メタ）アクリレート等が挙げられる。これらはいずれか１種を単独で用いてもよく２種以上を組み合わせて用いてもよい。
中でも、共重合体（Ａ−２）の透明性が高くなり、これを含む塗膜の色調が美しくなる傾向にある点から、ＭがＺｎである亜鉛含有単量体が好ましい。さらに、得られる塗膜の耐久性の点から、脂肪酸亜鉛（メタ）アクリレート（式（ｍ３−２）中のＭがＺｎ、Ｒ３２が脂肪酸残基であるもの）、又は脂肪酸銅（メタ）アクリレート（式（ｍ３−２）中のＭがＣｕ、Ｒ３２が脂肪酸残基であるもの）がより好ましい。
単量体（ｍ３）は、得られる塗膜の自己研磨性が長期にわたり維持され、良好な防汚性が得られる点から、単量体（ｍ３−１）及び単量体（ｍ３−２）の両方を含むことが好ましい。
単量体（ｍ３−１）と単量体（ｍ３−２）との組み合わせとしては、（メタ）アクリル酸亜鉛と脂肪酸亜鉛（メタ）アクリレートとの組み合わせ、又は（メタ）アクリル酸銅と脂肪酸銅（メタ）アクリレートが好ましい。
ビニル系共重合体（Ｂ）が単量体（ｍ３−１）単位及び単量体（ｍ、３−２）単位の両方を有する場合、ビニル系共重合体（Ｂ）中の単量体（ｍ３−１）単位と単量体（ｍ３−２）単位との比率（モル比）は、単量体（ｍ３−１）単位／単量体（ｍ３−２）単位＝１０／９０〜９０／１０が好ましく、２０／８０〜８０／２０がより好ましく、３０／７０〜７０／３０がさらに好ましい。この比率が９０／１０以下であると、塗膜の耐クラック性や密着性が優れ、１０／９０以上であると、塗料が低粘度化しやすい傾向にある。  
単量体（ｍ３−１）は、例えば、式（ｍ３−１）中のＭに対応する金属元素を含む無機金属化合物と、（メタ）アクリル酸とを、有機溶剤等の希釈剤またはエチレン性不飽和単量体等の重合性不飽和基を有する反応性希釈剤中で反応させる方法により得られる。この方法で得られる金属含有重合性単量体を含有する混合物は、有機溶剤や他の単量体との相溶性に優れ、重合を容易に行うことができる。前記反応は、水の存在下で行うことが好ましく、反応物中の水の含有量を０．０１〜３０質量％の範囲とすることが好ましい。前記無機金属化合物としては、例えばＺｎ、Ｃｕ、Ｍｇ及びＣａから選ばれる金属の酸化物、水酸化物、塩化物等が挙げられる。
【００５０】
単量体（ｍ３−２）は、例えば、式（ｍ３−２）中のＭに対応する金属元素を含む無機金属化合物と、（メタ）アクリル酸と、式（３２）中の有機酸残基Ｒ３２に対応する有機酸とを、有機溶剤等の希釈剤あるいはエチレン性不飽和単量体等の重合性不飽和基を有する反応性希釈剤中で反応させる方法により得られる。前記無機金属化合物としては、単量体（ｍ３−１）を得るための無機金属化合物と同様のものが挙げられる。
【００５１】
単量体（ｍ３−１）と単量体（ｍ３−２）とを含有する単量体混合物は、例えば、式（ｍ３−１）〜（ｍ３−２）中のＭに対応する金属元素を含む無機金属化合物と、（メタ）アクリル酸と、式（ｍ３−２）中の有機酸残基Ｒ３２に対応する有機酸とを、有機溶剤等の希釈剤あるいはエチレン性不飽和単量体等の反応性希釈剤中で反応する方法等により得られる。
その際、Ｒ３２に対応する有機酸の使用量は、無機金属化合物に対して０．０１〜３倍モルであることが好ましく、０．０１〜０．９５倍モルがより好ましく、０．１〜０．７倍モルがさらに好ましい。この有機酸の含有量が０．０１倍モル以上であると、この単量体混合物の製造工程において固体の析出が抑制されると共に、得られる塗膜の自己研磨性、耐クラック性がより良好となる。３倍モル以下であると、得られる塗膜の防汚性がより長期間維持される傾向にある。
【００５２】
（構成単位（ｕ４））
構成単位（ｕ４）は、構成単位（ｕ１）、構成単位（ｕ２）及び構成単位（ｕ３）以外の他の構成単位である。前記構成単位（ｕ４）は、エチレン性不飽和結合を有し、前記構造（Ｉ）、トリオルガノシリルオキシカルボニル基及び前記構造（ＩＩＩ）を含まない単量体（ｍ４）のエチレン性不飽和結合が開裂して単結合となった構造を有する。
【００５３】
単量体（ｍ４）としては、例えば以下のものが挙げられる。
置換又は非置換のアルキル（メタ）アクリレート［例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、ベヘニル（メタ）アクリレート、１−メチル−２−メトキシエチル（メタ）アクリレート、３−メトキシブチル（メタ）アクリレート、３−メチル−３−メトキシブチル（メタ）アクリレート］、置換又は非置換のアラルキル（メタ）アクリレート［例えば、ベンジル（メタ）アクリレート、ｍ−メトキシフェニルエチル（メタ）アクリレート、ｐ−メトキシフェニルエチル（メタ）アクリレート］、置換又は非置換のアリール（メタ）アクリレート［例えば、フェニル（メタ）アクリレート、ｍ−メトキシフェニル（メタ）アクリレート、ｐ−メトキシフェニル（メタ）アクリレート、ｏ−メトキシフェニルエチル（メタ）アクリレート］、脂環式（メタ）アクリレート［例えば、イソボルニル（メタ）アクリレート、シクロヘキシル（メタ）アクリレート］、トリフルオロエチル（メタ）アクリレート、パーフルオロオクチル（メタ）アクリレート、パーフルオロシクロヘキシル（メタ）アクリレート等の疎水基含有（メタ）アクリル酸エステル単量体；
２−メトキシエチル（メタ）アクリレート、２−エトキシエチル（メタ）アクリレート、２−ブトキシエチル（メタ）アクリレート、ブトキシジエチレングリコール（メタ）アクリレート、メトキシトリエチレングリコール（メタ）アクリレート、メトキシポリエチレングリコール（メタ）アクリレート、フェノキシエチル（メタ）アクリレート、２−（２−エチルヘキサオキシ）エチル（メタ）アクリレート等のオキシエチレン基含有（メタ）アクリル酸エステル単量体；
２−ヒドロキシエチル（メタ）アクリレート、２−ヒドロキシプロピル（メタ）アクリレート、４−ヒドロキシブチル（メタ）アクリレート、グリセロール（メタ）アクリレート等の水酸基含有（メタ）アクリル酸エステル単量体；
メトキシポリエチレングリコールアリルエーテル、メトキシポリプロピレングリコールアリルエーテル、ブトキシポリエチレングリコールアリルエーテル、ブトキシポリプロピレングリコールアリルエーテル、メトキシポリエチレングリコール−ポリプロピレングリコールアリルエーテル、ブトキシポリエチレングリコール−ポリプロピレングリコールアリルエーテル等の末端アルコキシアリル化ポリエーテル単量体；
（メタ）アクリル酸グリシジル、α−エチルアクリル酸グリシジル、（メタ）アクリル酸３，４−エポキシブチル等のエポキシ基含有ビニル単量体；
ブチルアミノエチル（メタ）アクリレート、（メタ）アクリルアミド等の第一級又は第二級アミノ基含有ビニル単量体；
ジメチルアミノエチル（メタ）アクリレート、ジエチルアミノエチル（メタ）アクリレート、ジメチルアミノプロピル（メタ）アクリレート、ジメチルアミノブチル（メタ）アクリレート、ジブチルアミノエチル（メタ）アクリレート、ジメチルアミノエチル（メタ）アクリルアミド、ジメチルアミノプロピル（メタ）アクリルアミド等の第三級アミノ基含有ビニル単量体；
ビニルピロリドン、ビニルピリジン、ビニルカルバゾール等の複素環系塩基性単量体；
無水マレイン酸、無水イタコン酸等の酸無水物基含有ビニル単量体；
メタクリル酸、アクリル酸、クロトン酸、ビニル安息香酸、フマル酸、イタコン酸、マレイン酸、シトラコン酸、マレイン酸モノメチル、マレイン酸モノエチル、マレイン酸モノブチル、マレイン酸モノオクチル、イタコン酸モノメチル、イタコン酸モノエチル、イタコン酸モノブチル、イタコン酸モノオクチル、フマル酸モノメチル、フマル酸モノエチル、フマル酸モノブチル、フマル酸モノオクチル、シトラコン酸モノエチル、テトラヒドロフタル酸モノヒドロキシエチル（メタ）アクリレート、テトラヒドロフタル酸モノヒドロキシプロピル（メタ）アクリレート、テトラヒドロフタル酸モノヒドロキシブチル（メタ）アクリレート、フタル酸モノヒドロキシエチル（メタ）アクリレート、フタル酸モノヒドロキシプロピル（メタ）アクリレート、コハク酸モノヒドロキシエチル（メタ）アクリレート、コハク酸モノヒドロキシプロピル（メタ）アクリレート、マレイン酸モノヒドロキシエチル（メタ）アクリレート、マレイン酸モノヒドロキシプロピル（メタ）アクリレート等のカルボキシ基含有エチレン性不飽和単量体；
ジメチルマレート、ジブチルマレート、ジメチルフマレート、ジブチルフマレート、ジブチルイタコネート、ジパーフルオロシクロヘキシルフマレート等の不飽和ジカルボン酸ジエステル単量体；
アクリロニトリル、メタクリロニトニル等のシアノ基含有ビニル単量体；
アルキルビニルエーテル［例えば、エチルビニルエーテル、プロピルビニルエーテル、ブチルビニルエーテル、ヘキシルビニルエーテル、２−エチルヘキシルビニルエーテル等］、シクロアルキルビニルエーテル［例えば、シクロヘキシルビニルエーテル等］等のビニルエーテル単量体；
酢酸ビニル、プロピオン酸ビニル、酪酸ビニル、安息香酸ビニル等のビニルエステル単量体；
スチレン、ビニルトルエン、α−メチルスチレン等の芳香族ビニル単量体；
塩化ビニル、塩化ビニリデン、フッ化ビニル、フッ化ビニリデン、クロロトリフルオロエチレン等のハロゲン化オレフィン；
エチレングリコールジ（メタ）アクリレート、ジエチレングリコールジ（メタ）アクリレート、トリエチレングリコールジ（メタ）アクリレート、ポリエチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、１，９−ノナンジオールジ（メタ）アクリレート、１，１０−デカンジオールジ（メタ）アクリレート、トリメチロールプロパントリ（メタ）アクリレート、ペンタエリスリトールテトラ（メタ）アクリレート、ジペンタエリスリトールヘキサ（メタ）アクリレート、アリルメタクリレート、トリアリルシアヌレート、マレイン酸ジアリル、ポリプロピレングリコールジアリルエーテル等の多官能単量体；
マクロモノマー；等。
これらは１種又は２種以上を必要に応じて適宜選択して使用することができる。
【００５４】
前記マクロモノマーとしては、エチレン性不飽和結合含有基を有し、かつエチレン性不飽和結合含有基を有する単量体由来の構成単位を２以上有する化合物が挙げられる。マクロモノマーが有する２以上の構成単位はそれぞれ同じでも異なってもよい。
エチレン性不飽和結合含有基としては、例えば、ＣＨ２＝Ｃ（ＣＯＯＲ）−ＣＨ２−、（メタ）アクリロイル基、２−（ヒドロキシメチル）アクリロイル基、ビニル基等が挙げられる。ここで、Ｒは水素原子、非置換の若しくは置換基を有するアルキル基、非置換の若しくは置換基を有する脂環式基、非置換の若しくは置換基を有するアリール基又は非置換の若しくは置換基を有する複素環基を示す。置換基としては、例えば、アルキル基（ただしＲが置換基を有するアルキル基である場合を除く。）、アリール基、−ＣＯＯＲ６１、シアノ基、−ＯＲ６２、−ＮＲ６３Ｒ６４、−ＣＯＮＲ６５Ｒ６６、ハロゲン原子、アリル基、エポキシ基、シロキシ基、及び親水性又はイオン性を示す基からなる群から選択される少なくとも１種が挙げられる。ここで、Ｒ６１〜Ｒ６６はそれぞれ独立に、水素原子、アルキル基、脂環式基又はアリール基を示す。
エチレン性不飽和結合含有基を有する単量体としては、例えば、単量体（ｍ４）の例として前記で挙げた各種の単量体を用いることができ（ただしマクロモノマーを除く。）、単量体（ｍ１）〜（ｍ３）の例として前記で挙げた各種の単量体を併用することも可能である。
マクロモノマーとしては、例えば、国際公開第２０１３／１０８８８０号に開示されている単量体が挙げられる。
【００５５】
単量体（ｍ４）は、ビニル系共重合体（Ｂ）を溶剤に溶解したときに高固形分でも低粘度としやすい点から、エチレン性不飽和結合を１つ有する単官能単量体であることが好ましく、エチレン性不飽和結合が、アクリロイル基に由来するものであることが特に好ましい。すなわち単量体（ｍ４）は、アクリロイル基を１つ有する単官能単量体が特に好ましい。
【００５６】
構成単位（ｕ４）は、形成される塗膜の可撓性又は耐クラック・耐剥離性と、長期の自己研磨性とをバランスよく良好にすることができることから、疎水基含有（メタ）アクリル酸エステル単量体由来の構成単位を含むことが好ましい。
疎水基含有（メタ）アクリル酸エステル単量体としては、アルキル（メタ）アクリレートが好ましい。
【００５７】
構成単位（ｕ４）は、形成される塗膜の溶解性や耐クラック性向上の点から、オキシエチレン基含有（メタ）アクリル酸エステル単量体由来の構成単位を含むことが好ましい。
オキシエチレン基含有（メタ）アクリル酸エステル単量体としては、下記式（４−１）で表される化合物が好ましい。
Ｚ１−（ＣＨ２ＣＨ２Ｏ）ｎＲ２２      （４−１）
（式中、Ｚ１はアクリロイルオキシ基又はメタクリロイルオキシ基を示し、Ｒ２２は水素原子、炭素数１〜１０のアルキル基、又はアリール基を示し、ｎは１〜１５の整数を示す。）
【００５８】
式（４−１）中、Ｚ１がアクリロイルオキシ基の場合とメタクリロイルオキシ基の場合とでは、アクリロイルオキシ基の場合の方が加水分解速度を速い傾向があり、溶解速度にあわせて任意に選択することができる。
Ｒ２２における炭素数１〜１０のアルキル基、アリール基はそれぞれ前記Ｒ１、Ｒ３で挙げたものと同様のものが挙げられる。
ｎは、耐水性、耐クラック性の点から、１〜１０の整数が好ましく、１〜５の整数がより好ましく、１〜３の整数がさらに好ましく、１又は２が特に好ましい。
【００５９】
（各構成単位の含有量）
ビニル系共重合体（Ｂ）における構成単位（ｕ１）〜（ｕ３）の含有量は、全構成単位の合計（１００質量％）に対し、１〜９９質量％が好ましく、２〜９０質量％がより好ましく、５〜７０質量％がさらに好ましい。構成単位（ｕ１）〜（ｕ３）の含有量が前記範囲の下限値以上であれば、形成される塗膜の自己研磨性がより優れる。構成単位（ｕ１）〜（ｕ３）の含有量が前記範囲の上限値以下であれば、形成される塗膜が適度な加水分解性を有し、長期にわたって自己研磨性が維持され、防汚効果がより優れたものとなる。
【００６０】
構成単位（ｕ４）の含有量は、全構成単位の合計（１００質量％）に対し、１〜９９質量％が好ましく、１０〜９８質量％がより好ましく、３０〜９５質量％がさらに好ましい。
【００６１】
ビニル系共重合体（Ｂ）が有する構成単位は、（メタ）アクリル系単量体由来の構成単位が含まれることが好ましい。ビニル系共重合体（Ｂ）中の全構成単位の合計（１００質量％）に対する（メタ）アクリル系単量体由来の構成単位の割合は、２０〜１００質量％が好ましく、４０〜１００質量％がより好ましい。
【００６２】
ビニル系共重合体（Ｂ）が、オキシエチレン基含有（メタ）アクリル酸エステル単量体由来の構成単位を有する場合、この構成単位の含有量は、全構成単位の合計に対し、１〜８０質量％が好ましく、５〜４０質量％がより好ましい。この構成単位の含有量が前記範囲の下限値以上であれば、形成される塗膜の親水性がより高くなり、自己研磨性がより優れたものとなる。この構成単位の含有量が前記範囲の上限値以下であれば、形成される塗膜が適度な加水分解性を有し、長期にわたって自己研磨性が維持され、防汚効果がより優れたものとなる。
【００６３】
ビニル系共重合体（Ｂ）が、疎水基含有（メタ）アクリル酸エステル単量体等の、オキシエチレン基含有（メタ）アクリル酸エステル単量体以外の単量体（ｍ４）由来の構成単位を有する場合、この構成単位の含有量は、全構成単位の合計に対し、１〜９０質量％が好ましく、１０〜８０質量％がより好ましい。この構成単位の含有量が前記範囲内であれば、形成される塗膜の可撓性や耐クラック・耐剥離性がより高くなり、防汚効果がより優れたものとなる。この構成単位の含有量が前記範囲の上限値以下であれば、形成される塗膜が適度な加水分解性を有し、長期にわたって自己研磨性が維持され、防汚効果がより優れたものとなる。
【００６４】
なお、構成単位（ｕ１）と構成単位（ｕ２）と構成単位（ｕ３）と構成単位（ｕ４）との合計は１００質量％である。
共重合体中の各構成単位の含有量（質量％）は、ガスクロマトグラフィー、高速液体クロマトグラフィー、核磁気共鳴スペクトル法等の公知の方法により測定できる。
【００６５】
ビニル系共重合体（Ｂ）の重量平均分子量（Ｍｗ）は、１，０００〜１００，０００が好ましく、２，０００〜８０，０００がより好ましく、３，０００〜６０，０００がさらに好ましい。
ビニル系共重合体（Ｂ）の重量平均分子量が前記範囲の上限値以下であれば、ビニル系共重合体（Ｂ）を溶剤に溶解した溶液の粘度がより低くなり、防汚塗料組成物として高固形分低粘度のものを得やすい。また、形成される塗膜の防汚性が優れる。重量平均分子量が前記範囲の下限値以上であれば、形成される塗膜の硬度、耐久性がより優れる。
【００６６】
ビニル系共重合体（Ｂ）の数平均分子量（Ｍｎ）は、５００〜５０，０００が好ましく、１，０００〜４０，０００がより好ましい。
ビニル系共重合体（Ｂ）の多分散度（Ｍｗ／Ｍｎ）は、１．５〜５．０が好ましく、２．２〜３．０がより好ましい。
ビニル系共重合体（Ｂ）の重量平均分子量及び数平均分子量はそれぞれ、ゲルろ過クロマトグラフィー（ＧＰＣ）により、ポリスチレンを基準樹脂として測定される。
【００６７】
（ビニル系共重合体（Ｂ）の製造方法）
ビニル系共重合体（Ｂ）の製造方法としては、例えば、溶液重合法、懸濁重合法、塊状重合法、乳化重合法などの公知の重合方法が適用できる。生産性、塗膜性能の点で溶液重合法が好ましい。
重合は、公知の重合開始剤を用いて、公知の方法で行えばよい。例えば、上記した単量体混合物をラジカル開始剤の存在下に６０〜１２０℃の反応温度で４〜１４時間反応させる方法が挙げられる。重合の際、必要に応じて、連鎖移動剤を用いてもよい。
【００６８】
ラジカル開始剤としては、公知のものを使用でき、例えば、２，２’−アゾビスイソブチロニトリル、２，２’−アゾビス（２，４−ジメチルバレロニトリル）、２，２’−アゾビス（２−メチルブチロニトリル）、過酸化ベンゾイル、クメンヒドロペルオキシド、ラウリルパーオキシド、ジ−ｔ−ブチルパーオキシド、ｔ−ブチルパーオキ−２−エチルヘキサノエート等が挙げられる。
重合開始剤の含有量は、特に限定されず、適宜設定することができる。典型的には、重合性単量体１００質量部に対して０．１〜２０質量部程度である。
【００６９】
連鎖移動剤としては、公知のものを使用でき、例えば、ｎ−ドデシルメルカプタン等のメルカプタン類、チオグリコール酸オクチル等のチオグリコール酸エステル類、α−メチルスチレンダイマー、ターピノーレン等が挙げられる。
連鎖移動剤の含有量は、特に限定されず、適宜設定することができる。典型的には、重合性単量体１００質量部に対して０．０００１〜１０質量部程度である。
【００７０】
溶液重合で用いられる溶媒としては、例えばトルエン、キシレン、メチルイソブチルケトン、酢酸ｎ−ブチル等の一般の有機溶剤を使用する事ができる。
【００７１】
構造（Ｉ）を有するビニル系共重合体（Ｂ）の製造方法としては、例えば以下の製造方法（α）、（β）等が挙げられる。
製造方法（α）：単量体（ｍ１）を含む単量体混合物を重合する方法。
製造方法（β）：エチレン性不飽和結合とカルボキシ基とを有する単量体（ｍ０）を含む単量体混合物を重合し、カルボキシ基を有する共重合体（Ｂ０）を得て、この共重合体（Ｂ０）のカルボキシ基を構造（Ｉ）に変換する方法。
【００７２】
「製造方法（α）」
単量体混合物：
製造方法（α）で用いられる単量体混合物は、単量体（ｍ１）の単量体を含み、単量体（ｍ２）〜（ｍ４）をさらに含んでもよい。
【００７３】
単量体（ｍ１）〜（ｍ４）はそれぞれ、市販品を購入することも可能であり、公知の方法を利用して適宜合成することも可能である。
単量体（ｍ１）は、エチレン性不飽和結合とカルボキシ基とを有する単量体（ｍ０）のカルボキシ基を構造（Ｉ）に変換することにより合成できる。
単量体（ｍ０）としては、例えば（メタ）アクリル酸、クロトン酸、イソクロトン酸、マレイン酸、フマル酸、イタコン酸、マレイン酸モノメチル、フマル酸モノメチル等が挙げられる。
【００７４】
単量体（ｍ０）のカルボキシ基を構造（Ｉ）に変換する方法としては、例えば単量体（ｍ０）と、化合物（Ｙ２）とを反応（付加反応）させる方法が挙げられる。化合物（Ｙ２）は、前記化合物（Ｙ１）と同様のものが挙げられる。
【００７５】
化合物（Ｙ２）として前記式（３１）で表される化合物を用いると、単量体（ｍ１）として、前記式（１１）中のＲ１がＣＨ２Ｒ７、Ｒ２がＲ８、Ｒ３がＲ９である化合物が得られる。
式（３１）中、Ｒ７における炭素数１〜９のアルキル基は、炭素数が９以下である以外は、Ｒ１における炭素数１〜１０のアルキル基と同様である。
Ｒ８、Ｒ９はそれぞれ、前記式（１１）におけるＲ２、Ｒ３と同様である。
【００７６】
化合物（Ｙ２）として前記式（３２）で表される化合物を用いると、単量体（ｍ１）として、前記式（１２）中のＲ４がＣＨ２−Ｒ１０である化合物が得られる。
式（３２）中、Ｒ１０における炭素数１〜９のアルキレン基は、炭素数が９以下である以外は、Ｒ４と同様である。
【００７７】
化合物（Ｙ２）として前記式（３３）で表される化合物を用いると、単量体（ｍ１）として、前記式（１３）中のＲ５がＲ１１、Ｒ６がＣＨ２−Ｒ１２である化合物が得られる。
式（３３）中、Ｒ１１は、Ｒ５と同様である。Ｒ１２は、炭素数が９以下である以外は、Ｒ６と同様である。
【００７８】
単量体（ｍ１）は、単量体（ｍ０）と化合物（Ｙ２）とを、４０〜１５０℃の反応温度に保って５〜３０時間反応させることにより得ることができる。なお、塩酸、硫酸、燐酸などの酸性触媒を用いてもよい。また、反応終了後に必要に応じて、所定の条件で減圧蒸留を行って目的の単量体を回収することができる。
【００７９】
「製造方法（β）」
製造方法（β）では、まず、単量体（ｍ０）を含む単量体混合物を重合し、カルボキシ基を有する共重合体（Ｂ０）を得る。単量体混合物は、単量体（ｍ１）〜（ｍ４）をさらに含んでもよい。
単量体（ｍ０）〜（ｍ４）はそれぞれ前記と同様である。
単量体混合物中の単量体（ｍ０）の好ましい範囲は、製造方法（α）における単量体混合物中の単量体（ｍ１）の含有量の好ましい範囲と同様である。オキシエチレン基含有（メタ）アクリル酸エステル単量体やその他の単量体（ｍ４）の含有量の好ましい範囲も前記と同様である。
単量体混合物の重合は、製造方法（α）と同様にして行うことができる。
【００８０】
次に、共重合体（Ｂ０）のカルボキシ基を構造（Ｉ）に変換することで、ビニル系共重合体（Ｂ）を得る。
共重合体（Ｂ０）のカルボキシ基を構造（Ｉ）に変換する方法としては、例えば共重合体（Ｂ０）と、前記化合物（Ｙ２）とを反応（付加反応）させる方法が挙げられる。
共重合体（Ｂ０）と化合物（Ｙ２）との反応は、前記単量体（ｍ０）と化合物（Ｙ２）との反応と同様にして行うことができる。
【００８１】
構造（ＩＩＩ）を有するビニル系共重合体（Ｂ）の製造方法としては、例えば、以下の製
造方法（γ）又は（δ）により共重合体ビニル系共重合体（Ｂ）を製造し、必要に応じて有機溶剤を添加する方法が挙げられる。これらのうち、耐水性の点では、製造方法（γ）によりビニル系共重合体（Ｂ）を製造し、必要に応じて有機溶剤を添加する方法が好ましい。
製造方法（γ）：単量体（ｍ３）を含む単量体混合物を重合する方法。
製造方法（δ）：エチレン性不飽和結合及びカルボキシ基を有する単量体（ｍ０）を含む単量体混合物（δ１）を重合し、カルボキシ基を有する共重合体（Ｂ０’）を得て、この共重合体（Ｂ０’）のカルボキシ基を構造（ＩＩＩ）に変換する方法。
共重合体（Ｂ０’）のカルボキシ基を構造（ＩＩＩ）に変換する方法としては、例えば、
共重合体（Ｂ０’）と、酢酸銅、酢酸亜鉛等の有機酸金属塩とを反応させる方法が挙げられる。有機酸金属塩の金属は前記Ｍに対応する。
【００８２】
共重合体（Ｂ０’）と有機酸金属塩との反応は、例えば還流温度まで昇温し、留出する酢酸等の有機酸、水及び有機溶剤の混合液を除去しつつ、同量の有機溶剤を補充しながら、反応を１０〜２０時間継続すること等で行うことができる。
【００８３】
ビニル系共重合体（Ｂ）は、カルボキシ基が特定の基で保護された構造（Ｉ）、トリオルガノシリルオキシカルボニル基、構造（ＩＩＩ）の少なくとも１種を有しているため、海
水中等で加水分解可能である。そのためビニル系共重合体（Ｂ）を含む塗膜は、海水中等で自己研磨性を示す。すなわち、ビニル系共重合体（Ｂ）は、特定の基で保護されているため、この状態では海水に溶解しないが、海水との接触により特定の基が加水分解すると、カルボキシ基等が生成し、海水に溶解する。塗膜表面が徐々に海水に溶解して表面更新（自己研磨）される。
また、ビニル系共重合体（Ｂ）は、有機溶剤を加えたときに、高固形分低粘度の溶液状とすることができる。ビニル系共重合体（Ｂ）と有機溶剤とを含む樹脂組成物が高固形分低粘度であれば、防汚塗料組成物の製造時に、この樹脂組成物にさらに有機溶剤を加えなくても、塗装適性を有する防汚塗料組成物を得ることができる。また、防汚剤等を加える場合に、有機溶剤を加えなくても防汚剤等と良好に混合できる。そのため、ＶＯＣ含有量が少ない防汚塗料組成物を得ることができる。
【００８４】
〔防汚塗料組成物〕
本発明の防汚塗料組成物は、前記化合物（Ａ）とビニル系共重合体（Ｂ）とを含む防汚塗料組成物である。
【００８５】
本発明の防汚塗料組成物に含まれる化合物（Ａ）は１種でもよく２種以上でもよい。
本発明の防汚塗料組成物中の化合物（Ａ）の含有量は、特に限定されないが、防汚塗料組成物の全量に対して１質量％以上が好ましく、３質量％以上がより好ましい。
本発明の防汚塗料組成物に含まれるビニル系共重合体（Ｂ）は１種でもよく２種以上でもよい。本態様の防汚塗料組成物中のビニル系共重合体（Ｂ）の含有量は、特に限定されないが、樹脂組成物の全量に対して５質量％以上が好ましく、１０質量％以上がより好ましい。防汚塗料組成物における化合物（Ａ）の含有量とビニル系共重合体（Ｂ）の含有量比は、好ましくは、０．１／９９．９〜７０／３０、より好ましくは９０／１０〜４０／６０である。上記含有量比であれば、粘度を抑え塗装性に優れ、耐水性、防汚性を向上できる。
【００８６】
本発明の防汚塗料組成物は、酸と反応する化合物、塩基性化合物、酸性化合物及び脱水剤からなる群から選ばれる少なくとも１種をさらに含むことが好ましい。これにより、樹脂組成物やこれを含む防汚塗料組成物の貯蔵安定性が向上する。
ビニル系共重合体（Ｂ）においては、貯蔵中に構造（Ｉ）が意図せずに分解してしまうことがある。構造（Ｉ）が分解すると、カルボン酸が生成する。これによって、ビニル系共重合体（Ｂ）のガラス転移温度が上昇したり、カルボン酸と塗料中の他成分とが架橋構造を形成し、ビニル系共重合体（Ｂ）の溶液やこれを含む塗料の粘度が上昇したりする。また、フリーのカルボン酸が生成することにより、有機溶剤に対する溶解安定性や耐水性が低下する。また発生したカルボン酸が酸として触媒的に加水分解反応を促進させることにより、構造（Ｉ）のさらなる分解が進行する。樹脂組成物に酸と反応する化合物を含有させることにより、ビニル系共重合体（Ｂ）中の構造（Ｉ）が分解してカルボン酸が生成したときに、酸と反応する化合物によってカルボン酸が捕捉され、貯蔵安定性が向上する。
また、高ｐＨ領域や低ｐＨ領域では、構造（Ｉ）の分解が促進されることにより貯蔵安定性が低下する。高ｐＨ領域では、酸と反応する化合物とカルボン酸との反応性が低下することによっても貯蔵安定性が低下する。塩基性化合物又は酸性化合物の添加によって樹脂組成物のｐＨを調整することで、構造（Ｉ）の分解を抑制し、貯蔵安定性の低下を抑制することができる。
また、水分は、構造（Ｉ）の分解（加水分解）を促進する。樹脂組成物に脱水剤を含有させることにより、樹脂組成物中の水分を捕捉し、貯蔵安定性の低下を抑制することができる。
【００８７】
酸と反応する化合物としては、化合物（Ｙ３）、塩基性化合物、エポキシ基を有する化合物等が挙げられる。化合物（Ｙ３）は前記化合物（Ｙ１）と（Ｙ２）と同様のものが挙げられる。酸と反応する化合物としては、化合物（Ｙ３）が好ましい。
塩基性化合物としては、ジメチルアミン、ジエチルアミン、トリメチルアミン、トリエチルアミン、アニリン、ピリジン等が挙げられる。
エポキシ基を含有する化合物としては、２−エチルオキシラン、２，３−ジメチルオキシラン、２，２−ジメチルオキシラン、（メタ）アクリル酸グリシジル、α−エチルアクリル酸グリシジル、（メタ）アクリル酸３，４−エポキシブチル等が挙げられる。
酸と反応する化合物としては、貯蔵安定性の観点で、化合物（Ｙ３）が好ましい。化合物（Ｙ３）としては、前記で挙げたもののなかでも、貯蔵安定性の向上効果がより優れる点で、前記式（３１）中のＸが−Ｏ−である１−アルケニルアルキルエーテルが好ましく、ブチルビニルエーテルやイソブチルビニルエーテル等のビニルエーテル類がより好ましい。
【００８８】
ｐＨ調整のための塩基性化合物としては、前記塩基性化合物と同様のものが挙げられる。
酸性化合物としては、アビエチン酸、ネオアビエチン酸、パラストリン酸、ピマル酸、イソピマル酸、レボピマル酸、デキストロピマル酸、サンダラコピマル酸、酢酸、プロピオン酸、酪酸、ラウリル酸、ステアリン酸、リノール酸、オレイン酸、クロル酢酸、フルオロ酢酸等が挙げられる。
【００８９】
脱水剤としては、シリケート系、イソシアネート系、オルソエステル系、無機系等が挙げられる。より具体的には、オルトギ酸メチル、オルトギ酸エチル、オルト酢酸メチル、オルトホウ素エステル、オルト珪酸テトラエチル、無水石膏、焼石膏、合成ゼオライト（モレキュラーシーブ）等が挙げられる。特にモレキュラーシーブが好ましい。
【００９０】
これらの添加剤は、１種を単独で使用してもよいし、２種以上を組み合わせて使用してもよい。
２種以上の添加剤の組み合わせ例としては、化合物（Ｙ３）と脱水剤との組み合わせ、化合物（Ｙ３）と酸性化合物と脱水剤との組み合わせ化合物（Ｙ３）と塩基性化合物と酸性化合物と脱水剤との組み合わせ、塩基性化合物と脱水剤との組み合わせ等が挙げられる。
【００９１】
防汚塗料組成物に化合物（Ｙ３）を含有させる場合、防汚塗料組成物中の化合物（Ｙ３）の含有量は、ビニル系共重合体（Ｂ）が有する構造（Ｉ）に対して２０モル％以上であることが好ましく、３０〜１０００モル％がより好ましく、４０〜８００モル％がさらに好ましい。化合物（Ｙ３）の含有量が前記範囲内であれば、貯蔵安定性の向上効果がより優れる。
【００９２】
防汚塗料組成物に塩基性化合物又は酸性化合物を含有させる場合、防汚塗料組成物中の塩基性化合物又は酸性化合物の含有量は、貯蔵安定性の観点から、水中で測定されるｐＨが２〜１２となる濃度の塩基性化合物量が好ましく、前記ｐＨが６〜９となる濃度の塩基性化合物量がより好ましい。
ここで、水中で測定されるｐＨとは、具体的には、水中に塩基性化合物を添加することにより測定される値である。前記ｐＨは、２３℃における値である。
【００９３】
防汚塗料組成物に脱水剤を含有させる場合、樹脂組成物中の脱水剤の含有量は、樹脂組成物の総質量に対し、０．１〜４０質量％が好ましく、１〜２０質量％がより好ましい。脱水剤の含有量が前記範囲の下限値以上であれば、貯蔵蔵安定性がより優れる。脱水剤の含有量が前記範囲の上限値以下であれば、溶解安定性が良好である。
【００９４】
＜シリコーンオイル＞
本発明の防汚塗料組成物は、シリコーンオイルをさらに含むことが好ましい。防汚塗料組成物がシリコーンオイルを含むと、形成される塗膜の防汚性がより優れる。
シリコーンオイルとしては、例えば、ジメチルシリコーンオイル、メチルフェニルシリコーンオイル、メチルハイドロジェンシリコーンオイル等のストレートシリコーンオイル、変性シリコーンオイル等が挙げられる。変性シリコーンオイルは、ストレートシリコーンオイルのケイ素原子の一部にメチル基及びフェニル基以外の有機基（以下「変性基」ともいう。）が導入されたシリコーンオイルである。変性基としては、例えばクロロフェニル基、メチルスチレン基、長鎖アルキル基（例えば炭素数２〜１８のアルキル基）、ポリエーテル基、カルビノール基、アミノアルキル基、エポキシ基、（メタ）アクリロイル基等が挙げられる。これらのシリコーンオイルはいずれか１種を単独で、または２種以上を組み合わせて用いることができる。シリコーンオイルとしては、上記の中でも、防汚性の観点で、変性基としてポリエーテル基を有するポリエーテル変性シリコーンオイルが好ましい。
【００９５】
シリコーンオイルとしては、例えば「ＫＦ−９６」、「ＫＦ−５０」、「ＫＦ−５４」、「ＫＦ−５６」、「ＫＦ−６０１６」（以上、信越化学工業（株）製）、「ＴＳＦ４５１」（モメンティブ・パフォーマンス・マテリアルズ社製）、「Ｆｌｕｉｄ４７」（（仏）ローヌプラン社製）、「ＳＨ２００」、「ＳＨ５１０」、「ＳＨ５５０」、「ＳＨ７１０」、「ＤＣ２００」、「ＳＴ−１１４ＰＡ」、「ＦＺ２０９」（以上、東レ・ダウコーニング社製）等が挙げられる。
【００９６】
防汚塗料組成物にシリコーンオイルを含有させる場合、樹脂組成物中のシリコーンオイルの含有量は、樹脂組成物の総質量に対し、０．１〜４０質量％が好ましく、１〜２０質量％がより好ましい。シリコーンオイルの含有量が前記範囲の下限値以上であれば、防汚性がより優れる。シリコーンオイルの含有量が前記範囲の上限値以下であれば、溶解安定性がより優れる。
【００９７】
＜有機溶剤＞
本発明の防汚塗料組成物は、有機溶剤を含むことが好ましい。防汚塗料組成物が有機溶剤を含むと、これを用いた防汚塗料組成物の塗工適性、形成される塗膜の耐水性、成膜性等がより優れる。
有機溶剤としては、ビニル系共重合体（Ｂ）を溶解できるものであれば特に限定されず、例えばトルエン、キシレン等の炭化水素系溶剤；前記化合物（Ｙ３）、プロピレングリコールモノメチルエーテル−２−アセタート等のエーテル系溶剤；メチルイソブチルケトン等のケトン系溶剤；酢酸ｎ−ブチル等のエステル系溶剤；等が挙げられる。これらはいずれか１種を単独で、又は２種以上を組み合わせて用いることができる。
【００９８】
＜防汚剤＞
防汚剤としては、無機防汚剤、有機防汚剤等が挙げられ、要求性能に応じて１種又は２種以上を適宜選択して使用することができる。
防汚剤としては、例えば、亜酸化銅、チオシアン銅、銅粉末等の銅系防汚剤、他の金属（鉛、亜鉛、ニッケル等）の化合物、ジフェニルアミン等のアミン誘導体、ニトリル化合物、ベンゾチアゾール系化合物、マレイミド系化合物、ピリジン系化合物等が挙げられる。これらは、１種を単独で使用してもよいし、２種以上を組み合わせて使用してもよい。
【００９９】
防汚剤として、４−ブロモ−２−（４−クロロフェニル）−５−（トリフルオロメチル）−１Ｈ−ピロール−３−カルボニトリル、マンガニーズエチレンビスジチオカーバメイト、ジンクジメチルジチオカーバメート、２−メチルチオ−４−ｔ−ブチルアミノ−６−シクロプロピルアミノ−ｓ−トリアジン、２，４，５，６−テトラクロロイソフタロニトリル、Ｎ，Ｎ−ジメチルジクロロフェニル尿素、ジンクエチレンビスジチオカーバメイト、ロダン銅、４，５−ジクロロ−２−ｎ−オクチル−４−イソチアゾリン−３−オン、Ｎ−（フルオロジクロロメチルチオ）フタルイミド、Ｎ，Ｎ’−ジメチル−Ｎ’−フェニル−（Ｎ−フルオロジクロロメチルチオ）スルファミド、２−ピリジンチオール−１−オキシド亜鉛塩（「ジンクピリチオン」ともいう。）、テトラメチルチウラムジサルファイド、Ｃｕ−１０％Ｎｉ固溶合金、２，４，６−トリクロロフェニルマレイミド２，３，５，６−テトラクロロ−４−（メチルスルホニル）ピリジン、３−ヨード−２−プロピニールブチルカーバメイト、ジヨードメチルパラトリスルホン、ビスジメチルジチオカルバモイルジンクエチレンビスジチオカーバメート、フェニル（ビスピリジル）ビスマスジクロライド、２−（４−チアゾリル）−ベンゾイミダゾール、メデトミジン、ピリジントリフェニルボラン等が挙げられる。
【０１００】
防汚剤は、上記の中でも、防汚性の点で、亜酸化銅、ピリジントリフェニルボラン、４，５−ジクロロ−２−ｎ−オクチル−４−イソチアゾリン−３−オン、４−ブロモ−２−（４−クロロフェニル）−５−（トリフルオロメチル）−１Ｈ−ピロール−３−カルボニトリル（以下、「防汚剤（ｂ１）」ともいう。）及びメデトミジンからなる群から選ばれる少なくとも１種を含むことが好ましい。
亜酸化銅と防汚剤（ｂ１）とを組み合わせる場合、配合比率（質量比）は、亜酸化銅／防汚剤（ｂ１）＝８０／２０〜９９／１が好ましく、９０／１０〜９９／１がより好ましい。
亜酸化銅、ピリジントリフェニルボラン、４，５−ジクロロ−２−ｎ−オクチル−４−イソチアゾリン−３−オン、防汚剤（ｂ１）及びメデトミジンからなる群から選ばれる少なくとも１種と、その他の防汚剤とを組み合わせてもよい。
【０１０１】
防汚塗料組成物が防汚剤を含有する場合、防汚塗料組成物中の防汚剤の含有量は、特に制限されないが、共重合体（Ａ）１００質量部に対し、１０〜２００質量部が好ましく、５０〜１５０質量部がより好ましい。防汚剤の含有量が前記範囲の下限値以上であれば、形成される塗膜の防汚効果がより優れる。防汚剤の含有量が前記範囲の上限値以下であれば、塗膜物性が優れる。
【０１０２】
＜他の成分＞
他の成分としては、ビニル系共重合体（Ｂ）以外の熱可塑性樹脂等が挙げられる。本態様の防汚塗料組成物は、ビニル系共重合体（Ｂ）以外の熱可塑性樹脂を含むことが好ましい。防汚塗料組成物がビニル系共重合体（Ｂ）以外の熱可塑性樹脂を含むと、耐クラック性や耐水性等の塗膜物性が向上する。
【０１０３】
ビニル系共重合体（Ｂ）以外の熱可塑性樹脂としては、例えば、アルキド樹脂；ポリエステル樹脂、塩素化パラフィン；ワックス；ワックス以外の常温で固体の油脂、ひまし油等の常温で液体の油脂及びそれらの精製物；ワセリン；流動パラフィン；ロジン、水添ロジン、ナフテン酸、脂肪酸及びこれらの２価金属塩；等が挙げられる。ワックスとしては、例えば、蜜蝋等の動物由来のワックス；植物由来のワックス；アマイド系ワックス等の半合成ワックス；酸化ポリエチレン系ワックス等の合成ワックス等が挙げられる。これらの熱可塑性樹脂は、１種のみを単独で用いてもよいし、２種以上を併用してもよい。
可塑剤として機能し、塗膜の耐クラック性や耐剥離性の向上効果が得られることから、塩素化パラフィンが好ましい。
沈降防止剤やたれ防止剤として機能し、防汚塗料組成物の貯蔵安定性や顔料分散性の向上効果が得られることから、半合成ワックス、合成ワックス等の有機系ワックスが好ましく、ポリエチレンワックス、酸化ポリエチレンワックス、ポリアマイドワックスがより好ましい。
【０１０４】
防汚塗料組成物中のビニル系共重合体（Ｂ）以外の熱可塑性樹脂の含有量は、特に制限されないが、ビニル系共重合体（Ｂ）１００質量部に対し、０．１〜５０質量部が好ましく、０．１〜１０質量部がより好ましい。ビニル系共重合体（Ｂ）以外の熱可塑性樹脂の含有量が前記範囲の下限値以上であれば、耐クラック性や耐水性などの塗膜物性がより優れ、前記範囲の上限値以下であれば、加水分解性がより優れる。
【０１０５】
本発明の防汚塗料組成物は、塗膜表面に潤滑性を付与し、生物の付着を防止する目的で、ジメチルポリシロキサン等のシリコン化合物（ただし、シリコーンオイルを除く。）、フッ素化炭化水素等の含フッ素化合物等を含んでもよい。
【０１０６】
本発明の防汚塗料組成物は、各種の顔料、消泡剤、レベリング剤、顔料分散剤（例えば沈降防止剤）、たれ防止剤、艶消し剤、紫外線吸収剤、酸化防止剤、耐熱性向上剤、スリップ剤、防腐剤、可塑剤、粘性制御剤等を含んでもよい。
【０１０７】
顔料としては、酸化亜鉛、タルク、シリカ、硫酸バリウム、カリ長石、水酸化アルミニウム、炭酸マグネシウム、マイカ、カーボンブラック、弁柄、酸化チタン、フタロシアニンブルー、カオリン、石膏等が挙げられる。特に、酸化亜鉛やタルクが好ましい。
熱可塑性樹脂以外の沈降防止剤やたれ防止剤としては、ベントナイト系、微粉シリカ系、ステアレート塩、レシチン塩、アルキルスルホン酸塩等が挙げられる。
【０１０８】
熱可塑性樹脂以外の可塑剤としては、例えば、ジオクチルフタレート、ジメチルフタレート、ジシクロヘキシルフタレート、ジイソデシルフタレート等のフタル酸エステル系可塑剤；アジピン酸イソブチル、セバシン酸ジブチル等の脂肪族二塩基酸エステル系可塑剤；ジエチレングリコールジベンゾエート、ペンタエリスリトールアルキルエステル等のグリコールエステル系可塑剤；トリクレジルホスフェート（ＴＣＰ）、トリアリールホスフェート、トリクロロエチルホスフェート等のリン酸エステル系可塑剤；エポキシ大豆油、エポキシステアリン酸オクチル等のエポキシ系可塑剤；ジオクチルすずラウリレート、ジブチルすずラウリレート等の有機すず系可塑剤；トリメリット酸トリオクチル、トリアセチレン等が挙げられる。防汚塗料組成物に可塑剤を含有させることによって塗膜の耐クラック性や耐剥離性を高めることができる。可塑剤としては、上記の中でも、ＴＣＰが好ましい。
【０１０９】
本発明の防汚塗料組成物中の有機溶剤の含有量は、防汚塗料組成物のＶＯＣ含有量の低減の観点から、樹脂組成物の全量に対して６０質量％以下が好ましく、５０質量％以下がより好ましく、４５質量％以下がさらに好ましく、４０質量％以下が特に好ましい。
有機溶剤の含有量は、防汚塗料組成物の２５℃にてＢ型粘度計で測定される粘度が後述する好ましい上限値以下となる量が好ましく、ビニル系共重合体（Ｂ）の重量平均分子量、ガラス転移温度、架橋構造の有無等によっても異なるが、１５質量％以上が好ましく、２０質量％以上がより好ましい。
なお、前記化合物（Ｙ３）は、有機溶剤としても機能し得る。したがって、樹脂組成物が化合物（Ｙ３）を含む場合、化合物（Ｙ３）の含有量は有機溶剤の含有量に含まれる。
【０１１０】
＜粘度＞
本発明の防汚塗料組成物が溶剤を含む場合、この樹脂組成物の２５℃にてＢ型粘度計で測定される粘度（以下、「Ｂ型粘度」ともいう。）は、５０００ｍＰａ・ｓ未満が好ましく、４０００ｍＰａ・ｓ未満がより好ましく、３，０００ｍＰａ・ｓ未満がさらに好ましく、２，０００ｍＰａ・ｓ未満が特に好ましい。
【０１１１】
防汚塗料組成物の粘度は、樹脂組成物の固形分量（ビニル系共重合体（Ｂ）及び他の成分の含有量）、ビニル系共重合体（Ｂ）の重量平均分子量、ガラス転移温度、架橋構造の有無等によって調整できる。例えば固形分量、特にビニル系共重合体（Ｂ）の含有量が少ないほど、低粘度になる傾向がある。またビニル系共重合体（Ｂ）の重量平均分子量が小さいほど、又はガラス転移温度が低いほど、低粘度になる傾向がある。
【０１１２】
本発明の防汚塗料組成物の固形分は、５５〜１００質量％が好ましく、６０〜９０質量％がより好ましく、６５〜８０質量％がさらに好ましい。
防汚塗料組成物の固形分が前記範囲の下限値以上であれば、ＶＯＣ含有量が充分に低くなる。固形分が前記範囲の上限値以下であれば、防汚塗料組成物の粘度を低くしやすい。
【０１１３】
本発明の防汚塗料組成物の２５℃におけるＢ型粘度は、５，０００ｍＰａ・ｓ未満であることが好ましく、３，０００ｍＰａ・ｓ未満が好ましく、１，０００ｍＰａ・ｓ未満がより好ましい。防汚塗料組成物の粘度が前記上限値以下であれば、塗装しやすい。
防汚塗料組成物のＢ型粘度の下限は特に限定されないが、塗膜物性の点では、１００ｍＰａ・ｓ以上が好ましい。
防汚塗料組成物の粘度は、樹脂組成物の粘度、樹脂組成物への有機溶剤の添加量等によって調整できる。
【０１１４】
本発明の防汚塗料組成物は、船舶や各種の漁網、港湾施設、オイルフェンス、橋梁、海底基地等の水中構造物等の基材表面に塗膜（防汚塗膜）を形成するために使用できる。
本発明の防汚塗料組成物を用いた塗膜は、基材表面に、直接に、又は下地塗膜を介して形成することができる。
下地塗膜としては、ウオッシュプライマー、塩化ゴム系やエポキシ系等のプライマー、中塗り塗料等を用いて形成できる。
塗膜の形成は、公知の方法により行うことができる。例えば、基材表面又は基材上の下地塗膜の上に、防汚塗料組成物を、刷毛塗り、吹き付け塗り、ローラー塗り、沈漬塗り等の手段で塗布し、乾燥することにより塗膜を形成できる。
防汚塗料組成物の塗布量は、一般的には乾燥塗膜として１０〜４００μｍの厚さになる量に設定できる。
塗膜の乾燥は、通常、室温で行うことができ、必要に応じて加熱乾燥を行ってもよい。
【実施例】
【０１１５】
以下、本発明を実施例及び比較例によりさらに詳しく説明するが、本発明はこれらの例によって何ら限定されるものではない。なお、実施例中の部は質量部を表す。
実施例中の評価は、以下に示す方法で行った。【０１１６】
（固形分（加熱残分））
測定試料（樹脂組成物又は防汚塗料組成物）０．５０ｇをアルミニウム製の皿に測りとり（測定質量）、トルエン３ｍＬをスポイトで加えて皿の底に一様に広げ、７０〜８０℃の水浴上で測定試料を加熱溶解させ、蒸発乾固させた。その後、１０５℃の熱風乾燥機で２時間の乾燥を行った。測定試料の質量（測定質量）と、乾燥後の質量（乾燥後質量）とから、以下の式により固形分（加熱残分）を求めた。
固形分（質量％）＝乾燥後質量／測定質量×１００【０１１７】
（Ｂ型粘度）
測定試料の粘度を２５℃においてＢ型粘度計で測定し、その値をＢ型粘度として示した。【０１１８】
（ガードナー粘度）
乾燥したガードナー気泡粘度管（以下、単に粘度管ともいう。）に測定試料を粘度管の指示線まで入れコルク栓で栓をした。試料を採取した粘度管を、規定の温度（２５．０±０．１℃）に調節した恒温水槽中に２時間垂直に浸漬して試料を恒温にし、基準管となる粘度管と試料を入れた粘度管を同時に１８０°回転させ、試料のアワ上昇速度を基準管と比較することで粘度（ガードナー粘度）を決定した。【０１１９】
（重量平均分子量（Ｍｗ）、数平均分子量（Ｍｎ））
重合体の重量平均分子量（Ｍｗ）及び数平均分子量（Ｍｎ）は、ゲル透過クロマトグラフィー（ＧＰＣ）（東ソー（株）製、ＨＬＣ−８２２０）を用いて測定した。カラムはＴＳＫｇｅｌα−Ｍ（東ソー（株）製、７．８ｍｍ×３０ｃｍ）、ＴＳＫｇｕａｒｄｃｏｌｕｍｎα（東ソー（株）製、６．０ｍｍ×４ｃｍ）を使用した。検量線は、Ｆ２８８／Ｆ１／２８／Ｆ８０／Ｆ４０／Ｆ２０／Ｆ２／Ａ１０００（東ソー（株）製、標準ポリスチレン）、及びスチレン単量体を使用して作成した。【０１２０】
（塗装適性）
塗装後の塗膜の平滑性を目視で確認し、以下の基準で塗装適性を評価した。
○：塗膜が平滑である。
△：塗膜に部分的にスジが残る。
×：塗膜にスジが残る。【０１２１】
（塗料粘度変化率）
製造した防汚塗料組成物のＢ型粘度（貯蔵前Ｂ型粘度）（ｍＰａ・ｓ）を測定した。この防汚塗料組成物を、１５０ｍｌのガラス瓶に入れ、４０℃で３０日間保管した。その後、防汚塗料組成物のＢ型粘度（４０℃３０日間貯蔵後Ｂ型粘度）（ｍＰａ・ｓ）を測定し、下記式により塗料粘度変化率（％）を算出した。
塗料粘度変化率（％）＝４０℃３０日間貯蔵後Ｂ型粘度／貯蔵前Ｂ型粘度×１００【０１２２】
（防汚塗料組成物の塗膜の耐水性）
防汚塗料組成物を、５０ｍｍ×５０ｍｍ×２ｍｍの硬質塩化ビニル板に、乾燥膜厚１２０μｍになるようにアプリケーターで塗布し、乾燥して塗膜を形成し、試験板を得た。この試験板を、海水中に設置した回転ドラムに取り付け、周速７．７ｍ／ｓ（１５ノット）で回転させた。その状態を６カ月間維持し、６カ月後の塗膜表面を観察した。評価は以下の基準で行った。
◎：クラック及び剥離が全く観察されない。
○：クラックが部分的に観察される。
△：一部にクラック、剥離が観察される
×：クラック、剥離が全面に観察される【０１２３】
（静置防汚性）
防汚塗料組成物を、予め防錆塗料を塗布してあるサンドブラスト鋼板に、乾燥膜厚が２００〜３００μｍになるように刷毛で塗布し、乾燥して塗膜を形成し、試験板を得た。この試験板を、三河湾内で６ヶ月間静置した後、塗膜の全面積に対する海中生物が付着した面積の割合（海中生物の付着面積）を調べ、以下の基準で静置防汚性を評価した。
◎：海水生物の付着面積が１０％以下。
○：海水生物の付着面積が１０％超２０％以下。
△：海水生物の付着面積が２０％超４０％以下。
×：海水生物の付着面積が４０％超。【０１２４】
（塗膜消耗度試験）
防汚塗料組成物を、５０ｍｍ×５０ｍｍ×２ｍｍの硬質塩化ビニル板に、乾燥膜厚１２０μｍになるようにアプリケーターで塗布し、乾燥して塗膜を形成し、試験板を得た。この試験板を、海水中に設置した回転ドラムに取り付け、周速７．７ｍ／ｓ（１５ノット）で回転させた。その状態を６カ月間維持し、６カ月後の塗膜の膜厚（μｍ）を測定し、１ヵ月あたりの消耗膜厚を消耗度（μｍ／Ｍ）とした。【０１２５】
以下の各例で使用される略号の意味は以下のとおりである。
ＩＢＥＭＡ：１−イソブトキシエチルメタクリレート（後述する製造例Ｍ１で合成した合成品）。
ＭＭＡ：メチルメタクリレート。
ＥＡ：エチルアクリレート。
ＢＡ：ブチルアクリレート。
ＣＨＭＡ：シクロヘキシルメタクリレート。
２−ＭＴＭＡ：２−メトキシエチルメタクリレート。
ＭＡＡ：  メタクリル酸。
ＴＩＰＳＡ：トリイソプロピルシリルアクリレート。
ＴＩＰＳＭＡ：トリイソプロピルシリルメタクリレート。【０１２６】
ＡＭＢＮ：２，２’−アゾビス（２−メチルブチロニトリル）。
ノフマーＭＳＤ：商品名、日油株式会社製、α−メチルスチレンダイマー。
添加剤（ａ）：ディスパロン（登録商標）４２００−２０（楠本化成（株）製、酸化ポリエチレンワックス）。
添加剤（ｂ）：ディスパロンＡ６０３−２０Ｘ（楠本化成（株）製、ポリアマイドワックス）。
添加剤（ｃ）：トヨパラックス（登録商標）１５０（東ソー（株）製、塩素化パラフィン）。
ＫＦ−６０１６：商品名、信越化学工業（株）製、ポリエーテル変性シリコーンオイル。
防汚剤（１）：４−ブロモ−２−（４−クロロフェニル）−５−（トリフルオロメチル）−１Ｈ−ピロール−３−カルボニトリル。
防汚剤（２）：４，５−ジクロロ−２−ｎ−オクチル−４−イソチアゾリン−３−オン（ロームアンドハース社製、商品名：シーナイン２１１）。【０１２７】
［製造例Ｍ１］
イソブチルビニルエーテル９０．１部（０．９ｍｏｌ）、ヒドロキノン０．１４部、フェノチアジン０．２８部を室温で撹拌して均一になるまで混合した。空気（１０ｍｌ／ｍｉｎ）を吹込みながら、メタクリル酸５１．７部（０．６ｍｏｌ）を、反応液の温度が６０℃以下を保つようにして滴下した。滴下後、反応液の温度を８０℃まで上げて、６時間反応させた。反応液にｔ−ブチルメチルエーテル１５８．７部（１．８ｍｏｌ）を加えて混合し、有機相を２０質量％炭酸カリウム水溶液２００部で１回洗浄した。有機相に４−ベンゾイルオキシ−２，２，６，６−テトラメチルピペリジン−Ｎ−オキシル０．０３部を加え、エバポレータにより低沸分を留出させた。得られた残渣を減圧蒸留して、沸点６０℃／３ｔｏｒｒの１−イソブトキシエチルメタクリレート（ＩＢＥＭＡ）９７．５部（０．５２ｍｏｌ）を得た。【０１２８】
［製造例Ａ−１］
撹拌機、温度調整機、滴下装置を備えた反応容器に、キシレン１００部にロジン１００部を溶解させた液を仕込み、撹拌しながら１２０℃に昇温した。イソブチルビニルエーテル６６．２部を３０分間で添加して、６時間撹拌後、固形分が４８．８質量％の化合物Ａ−１を得た。【０１２９】
［製造例Ａ−２］
撹拌機、温度調整機、滴下装置を備えた反応容器に、キシレン１００部にロジン１００部を溶解させた液を仕込み、撹拌しながら１２０℃に昇温した。２−エチルヘキシルビニルエーテル１０３．４部を３０分間で添加して、６時間撹拌後、固形分が４９．２質量％の化合物Ａ−２を得た。【０１３０】
［製造例Ａ−３］
撹拌機、温度調整機、滴下装置を備えた反応容器に、キシレン１００部にバーサチック酸１００部を溶解させた液を仕込み、撹拌しながら１２０℃に昇温した。イソブチルビニルエーテル１１７部を３０分間で添加して、６時間撹拌後、固形分が４９．０質量％の化合物Ａ−３を得た。【０１３１】
［製造例Ｂ−１］
撹拌機、温度調整機、滴下装置を備えた反応容器に、工業キシレン５０部を仕込み、撹拌しながら９０℃に昇温した。続いて、滴下ロートから単量体（Ｍ１）の２５部、ＭＭＡの２４部、ＥＡの３６部、ＭＴＭＡの１５部、開始剤としてＡＭＢＮの１．９部からなる混合物を４時間かけて等速滴下した。滴下終了３０分後、キシレン９．９部とＡＭＢＮ２．０部を３０分かけて等速滴下した。さらに２時間撹拌した後、イソブチルビニルエーテル６．７部を添加し、固形分が６０質量％のビニル系共重合体（Ｂ）を含む樹脂組成物Ｂ−１を得た。【０１３２】
［製造例Ｂ−２〜Ｂ−５］
単量体及び開始剤の種類及び仕込み量、並びに重合後に添加する添加剤の種類及び量を表１に示すようにし、理論固形分が６０質量％となるように、添加剤量に応じて、滴下終了後のキシレン量を調整したこと以外は製造例Ｂ−１と同様にして、ビニル系共重合体（Ｂ）を含む樹脂組成物Ｂ−２〜Ｂ−５を製造した。【０１３３】
［製造例Ｂ−６］
撹拌機、温度調整機、滴下装置を備えた反応容器に、プロピレングリコールモノメチルエーテルアセテート７６．７部を仕込み、撹拌しながら９０℃に昇温した。続いて、滴下ロートからＭＡＡの１１．６部、ＭＭＡの２４部、ＥＡの３６部、ＭＴＭＡの１５部、開始剤としてＡＭＢＮの１．９部からなる混合物を４時間かけて等速滴下した。滴下終了後、３０分後、キシレン９．９部とＡＭＢＮ２．０部を３０分かけて等速滴下した。さらに２時間撹拌した後１１０℃に昇温し、イソブチルビニルエーテル２６．８部を３０分かけて等速滴下した後、さらに６時間撹拌した。これにより、共重合体中のカルボキシ基とイソブチルビニルエーテルとを反応させて、固形分が５０．１質量％のビニル系共重合体（Ｂ）を含む樹脂組成物Ｂ−６を得た。【０１３４】
表１に、得られた樹脂組成物Ｂ−１〜Ｂ−６の特性（固形分（質量％）、Ｂ型粘度、ガードナー粘度、各樹脂組成物に含まれる共重合体の数平均分子量（Ｍｎ）及び重量平均分子量（Ｍｗ））の結果を記載した。【０１３５】
【表１】
2019230675.tif 000011
【０１３６】
表１中、単量体及び開始剤の欄に記載される数値は、仕込み量（部）を示す。【０１３７】
［実施例１〜８、比較例１〜４］
表２に示す配合に従い、各成分をロッキングシェーカーにより混合して、防汚塗料組成物を得た。
得られた防汚塗料組成物の塗料性状（固形分、Ｂ型粘度）、塗装適性、塗料粘度変化率、塗膜性能（静置防汚性、耐水性、塗膜消耗度試験）の評価結果を表２に示す。【０１３８】
【表２−１】
2019230675.tif 000012
【表２−２】
2019230675.tif 000013
【表２−３】
2019230675.tif 000014
【０１３９】
表２中、組成の欄に記載される数値は、配合量（部）を示す。樹脂組成物の配合量は、樹脂組成物全体の量である。【０１４０】
実施例１〜８の防汚塗料組成物は、高固形分でも低粘度で、塗装適性が良好であった。
また、実施例１〜８の防汚塗料組成物の塗膜は、静置防汚性及び耐水性に優れていた。また、この塗膜は適切な消耗度を有していた。
一方、化合物（Ａ）を有していない防汚塗料組成物を用いた比較例１〜４は、化合物（Ａ）を有している樹脂組成物に比べ固形分同等でＢ型粘度測定値が高く高粘度であった。高粘度に起因して塗装適性が悪く、低ＶＯＣ塗料に適していない。
【産業上の利用可能性】
【０１４１】
本発明の防汚塗料組成物は、防汚塗料用途に好適に用いることができる。 
【国際調査報告】
2019230675.tif 000019
2019230675.tif 000020
2019230675.tif 000021
2019230675.tif 000022